"A成分:下記一般式1-1aおよび1-1bで表される繰り返し単位を有するフェノール性水酸基発生可能な重合体、該重合体の加水分解物、及び前記重合体の加水分解縮合物のうち少なくとも一つ以上、及び式中、R1は炭素数1~20の有機基又はヒドロキシル基であり、R2は酸不安定基であり、n1及びn2は0≦n1≦3、1≦n2≦3、1≦n1n2≦5を満たす。R3は水素原子またはメチル基であり、R4は単結合または炭素数1~20の2価の有機基を示す。R5は水素原子または炭素数1~30の有機基であり、R6は炭素数1~6のアルキル基であり、R7は水素原子またはメチル基であり、R8は単結合または炭素数1~20の2価の有機基であり、nは0≦n≦2である。m1、m2は前記繰返し単位の前記重合体中のモル比であり、0<m1<1、0<m2<1、0<m1m2≦1である。B成分:少なくとも、下記一般式2で表される1種以上の加水分解性ケイ素化合物と、下記一般式3で表される1種以上の加水分解性ケイ素化合物とを含有する混合物を加水分解縮合することにより得られるケイ素含有化合物R11m11R12m12R13m13SiOR144-m11-m12-m132式中、R14は水素原子または炭素数1~6のアルキル基であり、R11、R12、R13はそれぞれ水素原子、又は炭素数1~30の1価の有機基であり、m11、m12、m13は0又は1であり、1≦m11m12m13≦3を満たす。SiOR1543式中、R15は炭素数1~6のアルキル基である。を含むものであることを特徴とするケイ素含有レジスト下層膜形成用組成物。前記A成分である加水分解物または加水分解縮合物は、前記フェノール性水酸基発生可能な重合体と、下記一般式1-2、前記一般式2及び3で表わされる化合物からなる群から選ばれる1種以上の加水分解性化合物との混合物の加水分解物または加水分解縮合物であることを特徴とする請求項1に記載のケイ素含有レジスト下層膜形成用組成物。UOR9m9OR10m101-2式中、R9、R10は炭素数1~30の有機基であり、m9m10はUの種類により決まる価数であり、m9、m10は0以上の整数、Uは周期律表のIII族、IV族、又はV族の元素で炭素およびケイ素を除くものである。前記A成分は、組成が異なる2種類以上の化合物からなるものであることを特徴とする請求項1又は請求項2に記載のケイ素含有レジスト下層膜形成用組成物。前記A成分と前記B成分の質量比がB≧Aであることを特徴とする請求項1乃至請求項3のいずれか1項に記載のケイ素含有レジスト下層膜形成用組成物。前記B成分の中の前記一般式2及び前記一般式3に由来する構成単位のうち、前記一般式3に由来する構成単位のモル比が50モル以上であることを特徴とする請求項1乃至請求項4のいずれか1項に記載のケイ素含有レジスト下層膜形成用組成物。前記一般式1-2のUが、ホウ素、アルミニウム、ガリウム、イットリウム、ゲルマニウム、チタン、ジルコニウム、ハフニウム、ビスマス、スズ、リン、バナジウム、ヒ素、アンチモン、ニオブ、及びタンタルのいずれかであることを特徴とする請求項2乃至請求項5のいずれか1項に記載のケイ素含有レジスト下層膜形成用組成物。被加工体上に塗布型有機下層膜材料を用いて有機下層膜を形成し、該有機下層膜の上に請求項1乃至請求項6のいずれか1項に記載のケイ素含有レジスト下層膜形成用組成物を用いてケイ素含有レジスト下層膜を形成し、該ケイ素含有レジスト下層膜上に化学増幅型レジスト組成物を用いてフォトレジスト膜を形成し、加熱処理後に高エネルギー線で前記フォトレジスト膜を露光し、アルカリ現像液を用いて前記フォトレジスト膜の露光部を溶解させることによりポジ型パターンを形成し、該パターンが形成されたフォトレジスト膜をマスクにして前記ケイ素含有レジスト下層膜にドライエッチングでパターン転写し、該パターンが転写されたケイ素含有レジスト下層膜をマスクにして前記有機下層膜にドライエッチングでパターン転写し、さらに該パターンが転写された有機下層膜をマスクにして前記被加工体にドライエッチングでパターンを転写することを特徴とするパターン形成方法。被加工体上に炭素を主成分とする有機ハードマスクをCVD法で形成し、該有機ハードマスクの上に請求項1乃至請求項6のいずれか1項に記載のケイ素含有レジスト下層膜形成用組成物を用いてケイ素含有レジスト下層膜を形成し、該ケイ素含有レジスト下層膜上に化学増幅型レジスト組成物を用いてフォトレジスト膜を形成し、加熱処理後に高エネルギー線で前記フォトレジスト膜を露光し、アルカリ現像液を用いて前記フォトレジスト膜の露光部を溶解させることによりポジ型パターンを形成し、該パターンが形成されたフォトレジスト膜をマスクにして前記ケイ素含有レジスト下層膜にドライエッチングでパターン転写し、該パターンが転写されたケイ素含有レジスト下層膜をマスクにして前記有機ハードマスクにドライエッチングでパターン転写し、さらに該パターンが転写された有機ハードマスクをマスクにして前記被加工体にドライエッチングでパターンを転写することを特徴とするパターン形成方法。前記フォトレジスト膜の露光において、前記露光されたフォトレジスト膜の未露光部に対応する前記ケイ素含有レジスト下層膜の部分における純水に対する接触角の変化が、露光前と比較して10度以下であることを特徴とする請求項7又は請求項8に記載のパターン形成方法。被加工体上に塗布型有機下層膜材料を用いて有機下層膜を形成し、該有機下層膜の上に請求項1乃至請求項6のいずれか1項に記載のケイ素含有レジスト下層膜形成用組成物を用いてケイ素含有レジスト下層膜を形成し、該ケイ素含有レジスト下層膜上に化学増幅型レジスト組成物を用いてフォトレジスト膜を形成し、加熱処理後に高エネルギー線で前記フォトレジスト膜を露光し、有機溶剤の現像液を用いて前記フォトレジスト膜の未露光部を溶解させることによりネガ型パターンを形成し、該パターンが形成されたフォトレジスト膜をマスクにして前記ケイ素含有レジスト下層膜にドライエッチングでパターン転写し、該パターンが転写されたケイ素含有レジスト下層膜をマスクにして前記有機下層膜にドライエッチングでパターン転写し、さらに該パターンが転写された有機下層膜をマスクにして前記被加工体にドライエッチングでパターンを転写することを特徴とするパターン形成方法。被加工体上に炭素を主成分とする有機ハードマスクをCVD法で形成し、該有機ハードマスクの上に請求項1乃至請求項6のいずれか1項に記載のケイ素含有レジスト下層膜形成用組成物を用いてケイ素含有レジスト下層膜を形成し、該ケイ素含有レジスト下層膜上に化学増幅型レジスト組成物を用いてフォトレジスト膜を形成し、加熱処理後に高エネルギー線で前記フォトレジスト膜を露光し、有機溶剤の現像液を用いて前記フォトレジスト膜の未露光部を溶解させることによりネガ型パターンを形成し、該パターンが形成されたフォトレジスト膜をマスクにして前記ケイ素含有レジスト下層膜にドライエッチングでパターン転写し、該パターンが転写されたケイ素含有レジスト下層膜をマスクにして前記有機ハードマスクにドライエッチングでパターン転写し、さらに該パターンが転写された有機ハードマスクをマスクにして前記被加工体にドライエッチングでパターンを転写することを特徴とするパターン形成方法。前記フォトレジスト膜の露光において、前記露光されたフォトレジスト膜の露光部に対応する前記ケイ素含有レジスト下層膜の部分における純水に対する接触角が、露光前と比較して10度以上低下することを特徴とする請求項10又は請求項11に記載のパターン形成方法。前記被加工体が、半導体装置基板、又は、該半導体装置基板に金属膜、金属炭化膜、金属酸化膜、金属窒化膜、金属酸化炭化膜、及び金属酸化窒化膜のいずれかを成膜したものであることを特徴とする請求項7乃至請求項12に記載のパターン形成方法。前記被加工体を構成する金属がケイ素、チタン、タングステン、ハフニウム、ジルコニウム、クロム、ゲルマニウム、銅、アルミニウム、鉄またはこれらの合金であることを特徴とする請求項7乃至請求項13のいずれか1項に記載のパターン形成方法。アルカリ現像液に溶解しない疎水性化合物からなるレジストパターンが形成されるポジ現像アルカリ現像と異なり、ネガ現像有機溶剤現像では脱保護反応によって酸性のカルボキシル基などを高濃度で有する親水性有機化合物からなるレジストパターンが形成されるため、従来のアルカリ現像用レジスト下層膜ではフォトレジストの性能を十分に発揮出来ない。一方、ネガ現像で使用されるレジスト下層膜とポジ現像で使用されるレジスト下層膜が異なると、それぞれに専用の配管設備が必要となるため、経済的に不合理である。本発明は、上記問題点に鑑みてなされたものであり、ネガ現像において得られる親水性有機化合物で形成されるレジストパターンに適用できるだけでなく、従来のポジ現像で得られる疎水性化合物からなるレジストパターンにも適用できるケイ素含有レジスト下層膜形成用組成物、及びそれを用いたパターン形成方法を提供することを目的とするものである。本発明は、上記課題を解決するためになされたものであって、A成分:下記一般式1-1aおよび1-1bで表される繰り返し単位を有するフェノール性水酸基発生可能な重合体、該重合体の加水分解物、及び前記重合体の加水分解縮合物のうち少なくとも一つ以上、及び式中、R1は炭素数1~20の有機基又はヒドロキシル基であり、R2は酸不安定基であり、n1及びn2は0≦n1≦3、1≦n2≦3、1≦n1n2≦5を満たす。R3は水素原子またはメチル基であり、R4は単結合または炭素数1~20の2価の有機基を示す。R5は水素原子または炭素数1~30の有機基であり、R6は炭素数1~6のアルキル基であり、R7は水素原子またはメチル基であり、R8は単結合または炭素数1~20の2価の有機基であり、nは0≦n≦2である。m1、m2は前記繰返し単位の前記重合体中のモル比であり、0<m1<1、0<m2<1、0<m1m2≦1である。B成分:少なくとも、下記一般式2で表される1種以上の加水分解性ケイ素化合物と、下記一般式3で表される1種以上の加水分解性ケイ素化合物とを含有する混合物を加水分解縮合することにより得られるケイ素含有化合物R11m11R12m12R13m13SiOR144-m11-m12-m132式中、R14は水素原子または炭素数1~6のアルキル基であり、R11、R12、R13はそれぞれ水素原子、又は炭素数1~30の1価の有機基であり、m11、m12、m13は0又は1であり、1≦m11m12m13≦3を満たす。SiOR1543式中、R15は炭素数1~6のアルキル基である。を含むものであることを特徴とするケイ素含有レジスト下層膜形成用組成物を提供する。ポジ現像では、現像後に得られるレジストパターンの接触角とレジスト下層膜の接触角を合わせることにより、レジストパターンの密着性向上やラフネスの低減に効果があることが経験的に知られている。しかしながら、ネガ現像で得られるネガパターンでは、露光前のフォトレジスト塗布膜と露光後のパターンを形成する膜質を比較すると、露光後のパターンは露光で発生した酸により酸不安定基が外れフェノール水酸基の親水性基の量が多くなり、レジストパターンの接触角が成膜直後より親水性側、即ちより低い方向に変化している。そのため、露光前のフォトレジスト膜の接触角に合わせた従来のポジ型用のレジスト下層膜ではネガ型パターンとの接触角に乖離が生じ、パターンの倒れやラフネスに影響が発生することが判明した。即ち、露光部においてはフォトレジストのネガ現像パターンとの接触角が近似させ、未露光部においてはフォトレジストのポジ現像パターンとの接触角に近似させると、ネガ、ポジいずれの現像プロセスにおいても適用可能なレジスト下層膜を得ることができる。そのため上記のようなケイ素含有レジスト下層膜形成用組成物であれば、どちらのプロセスにおいてもフォトレジストパターンとの密着性が向上し、細線パターンにおいてもパターンの倒れが発生しないものとなる。また、前記A成分である加水分解物または加水分解縮合物は、フェノール性水酸基発生可能な重合体と、下記一般式1-2、上記一般式2及び3で表わされる化合物からなる群から選ばれる1種以上の加水分解性化合物との混合物の加水分解物または加水分解縮合物であることが好ましい。UOR9m9OR10m101-2式中、R9、R10は炭素数1~30の有機基であり、m9m10はUの種類により決まる価数であり、m9、m10は0以上の整数、Uは周期律表のIII族、IV族、又はV族の元素で炭素およびケイ素を除くものである。さらに、前記A成分は、組成が異なる2種類以上の化合物からなるものであることが好ましい。また、前記A成分と前記B成分の質量比がB≧Aであることが好ましい。さらに、前記B成分の中の一般式2及び一般式3に由来する構成単位のうち、前記一般式3に由来する構成単位のモル比が50モル以上であることが好ましい。このように、本発明で使用されるA成分とB成分は、適切な質量比、適切な化合物を使用することにより、良好な保存安定性と良好な密着性を有するだけでなく、ネガ現像でもポジ現像でもパターニング性能変化のないレジスト下層膜を形成可能な組成物を得ることができる。また、前記一般式1-2のUが、ホウ素、アルミニウム、ガリウム、イットリウム、ゲルマニウム、チタン、ジルコニウム、ハフニウム、ビスマス、スズ、リン、バナジウム、ヒ素、アンチモン、ニオブ、及びタンタルのいずれかであることが好ましい。このように、本発明では、上記の元素を導入することにより、フォトレジストとレジスト下層膜とのエッチング選択比を最適化することが可能になり、ドライエッチング加工時の寸法安定性に優れたレジスト下層膜を形成可能な組成物を得ることができる。また、本発明では、被加工体上に塗布型有機下層膜材料を用いて有機下層膜を形成し、該有機下層膜の上に前記ケイ素含有レジスト下層膜形成用組成物を用いてケイ素含有レジスト下層膜を形成し、該ケイ素含有レジスト下層膜上に化学増幅型レジスト組成物を用いてフォトレジスト膜を形成し、加熱処理後に高エネルギー線で前記フォトレジスト膜を露光し、アルカリ現像液を用いて前記フォトレジスト膜の露光部を溶解させることによりポジ型パターンを形成し、該パターンが形成されたフォトレジスト膜をマスクにして前記ケイ素含有レジスト下層膜にドライエッチングでパターン転写し、該パターンが転写されたケイ素含有レジスト下層膜をマスクにして前記有機下層膜にドライエッチングでパターン転写し、さらに該パターンが転写された有機下層膜をマスクにして前記被加工体にドライエッチングでパターンを転写することを特徴とするパターン形成方法を提供する。さらに、被加工体上に炭素を主成分とする有機ハードマスクをCVD法で形成し、該有機ハードマスクの上に前記ケイ素含有レジスト下層膜形成用組成物を用いてケイ素含有レジスト下層膜を形成し、該ケイ素含有レジスト下層膜上に化学増幅型レジスト組成物を用いてフォトレジスト膜を形成し、加熱処理後に高エネルギー線で前記フォトレジスト膜を露光し、アルカリ現像液を用いて前記フォトレジスト膜の露光部を溶解させることによりポジ型パターンを形成し、該パターンが形成されたフォトレジスト膜をマスクにして前記ケイ素含有レジスト下層膜にドライエッチングでパターン転写し、該パターンが転写されたケイ素含有レジスト下層膜をマスクにして前記有機ハードマスクにドライエッチングでパターン転写し、さらに該パターンが転写された有機ハードマスクをマスクにして前記被加工体にドライエッチングでパターンを転写することを特徴とするパターン形成方法を提供する。このように、本発明のケイ素含有レジスト下層膜を使用してポジ現像でパターンを形成すると、有機ハードマスクや有機下層膜の組み合わせを最適化することで、サイズ変換差を生じさせることなくフォトレジストで形成されたパターンを基板上に形成できる。また、前記フォトレジスト膜の露光において、前記露光されたフォトレジスト膜の未露光部に対応する前記ケイ素含有レジスト下層膜の部分における純水に対する接触角の変化が、露光前と比較して10度以下であることが好ましい。このように、フォトレジスト膜とケイ素含有レジスト下層膜の未露光部との接触角の差が10度以下であると、ポジ現像において密着性が良好であるため、微細なパターンを形成することができる。さらに、本発明では、被加工体上に塗布型有機下層膜材料を用いて有機下層膜を形成し、該有機下層膜の上に前記ケイ素含有レジスト下層膜形成用組成物を用いてケイ素含有レジスト下層膜を形成し、該ケイ素含有レジスト下層膜上に化学増幅型レジスト組成物を用いてフォトレジスト膜を形成し、加熱処理後に高エネルギー線で前記フォトレジスト膜を露光し、有機溶剤の現像液を用いて前記フォトレジスト膜の未露光部を溶解させることによりネガ型パターンを形成し、該パターンが形成されたフォトレジスト膜をマスクにして前記ケイ素含有レジスト下層膜にドライエッチングでパターン転写し、該パターンが転写されたケイ素含有レジスト下層膜をマスクにして前記有機下層膜にドライエッチングでパターン転写し、さらに該パターンが転写された有機下層膜をマスクにして前記被加工体にドライエッチングでパターンを転写することを特徴とするパターン形成方法を提供する。また、被加工体上に炭素を主成分とする有機ハードマスクをCVD法で形成し、該有機ハードマスクの上に前記ケイ素含有レジスト下層膜形成用組成物を用いてケイ素含有レジスト下層膜を形成し、該ケイ素含有レジスト下層膜上に化学増幅型レジスト組成物を用いてフォトレジスト膜を形成し、加熱処理後に高エネルギー線で前記フォトレジスト膜を露光し、有機溶剤の現像液を用いて前記フォトレジスト膜の未露光部を溶解させることによりネガ型パターンを形成し、該パターンが形成されたフォトレジスト膜をマスクにして前記ケイ素含有レジスト下層膜にドライエッチングでパターン転写し、該パターンが転写されたケイ素含有レジスト下層膜をマスクにして前記有機ハードマスクにドライエッチングでパターン転写し、さらに該パターンが転写された有機ハードマスクをマスクにして前記被加工体にドライエッチングでパターンを転写することを特徴とするパターン形成方法を提供する。このように、本発明のケイ素含有レジスト下層膜を使用してネガ現像パターンを形成すると、有機ハードマスクや有機下層膜の組み合わせを最適化することで、サイズ変換差を生じさせることなくフォトレジストで形成されたパターンを基板上に形成できる。さらに、前記フォトレジスト膜の露光において、前記露光されたフォトレジスト膜の露光部に対応する前記ケイ素含有レジスト下層膜の部分における純水に対する接触角が、露光前と比較して10度以上低下することが好ましい。このように、ケイ素含有レジスト下層膜の露光部の接触角が露光前に比べて10度以上低下すると、ネガ現像後のレジストパターンとの接触角の差が小さくなり、密着性が向上しパターン倒れが防止され、微細なパターンを形成することができる。また、前記被加工体が、半導体装置基板、又は、該半導体装置基板に金属膜、金属炭化膜、金属酸化膜、金属窒化膜、金属酸化炭化膜、及び金属酸化窒化膜のいずれかを成膜したものであることが好ましい。さらに、前記被加工体を構成する金属がケイ素、チタン、タングステン、ハフニウム、ジルコニウム、クロム、ゲルマニウム、銅、アルミニウム、鉄またはこれらの合金であることが好ましい。このように、本発明のパターン形成方法を用いると、上記のような被加工体を加工してパターンを形成することができる。以上説明したように、本発明の組成物を用いて形成されたケイ素含有レジスト下層膜を使用すると、ポジ現像アルカリ現像においても、ネガ現像有機溶剤現像においても形成されたレジストパターンは密着性が良好でパターン倒れが発生せず、表面ラフネスも良好なパターン形成が可能である。さらに、当該レジスト下層膜は、有機材料との間で高いエッチング選択性が得られることから、形成されたフォトレジストパターンを、ケイ素含有レジスト下層膜、有機下層膜またはCVDカーボン膜へと順にドライエッチングプロセスを用いて転写可能である。特に、微細化が進んでいる近年の半導体装置製造プロセスでは、現像後のパターンの倒れを防止するため、フォトレジストの膜厚が薄くなり下層膜へのパターン転写が困難になってきている。しかし、本発明のケイ素含有レジスト下層膜を用いると薄膜化したフォトレジストをエッチングマスクとして使用しても、ドライエッチング中のフォトレジストパターンの変形を抑え、このパターンを基板に高い精度で転写することができる。また、実際の半導体装置製造工程において、すべてのパターン形成工程がネガ現像に置き換えられるわけではなく、ごく一部の超微細な工程が置き換わるのであって、従来のポジ現像工程もそのまま残ると考えられる。その際、ネガ型専用レジスト下層膜、ポジ型専用下層膜と専用化すると装置的にも組成物の品質管理においても煩雑になる。そこで、本発明のようにポジ型、ネガ型両方の工程において適用可能なレジスト下層膜材料であれば、装置的にも品質管理的にも合理的な運用が可能になる。従来、ポジ型フォトレジストでは、露光前のフォトレジスト膜の膜質と露光後のアルカリ現像で形成されたパターン以後、ポジ現像パターンと呼ぶの膜質は同じ膜質である。そこでポジ現像パターンとレジスト下層膜との密着性を向上させるためには、フォトレジスト膜とレジスト下層膜の純水に対する接触角以後、接触角と呼ぶを近似させることでパターンの密着性向上やラフネスの低減に効果があった。しかしながら、ネガ現像で得られるパターン以後、ネガ現像パターンと呼ぶでは、露光前のフォトレジスト膜とネガ現像パターンの膜質を比較すると、ネガ現像パターンは露光で発生した酸により酸不安定基が外れ、カルボキシル基やフェノール性水酸基などの親水性基の量が多くなり、レジストパターンの接触角が、成膜直後より親水性側、即ちより低い方向に変化している。そのため、露光前のフォトレジスト膜の接触角に合わせた従来のポジ型用のレジスト下層膜ではネガ型パターンとの接触角に乖離が生じ、パターンの倒れやラフネスに影響が発生することが判明した。そこで本発明者らは、ポジ現像パターンは未露光部のフォトレジスト膜であり、ネガ現像パターンは露光部のフォトレジスト膜であることを利用して、露光前は未露光部のレジスト膜と接触角に近似した接触角を有し、露光部においては、露光後のフォトレジストの接触角に近似した接触角を有することができれば、いずれのプロセスにおいても最適な表面状態をもつレジスト下層膜となることを見出した。そこで、露光部においてのみ接触角が低下するべくケイ素含有レジスト下層膜材料について鋭意検討したところ、酸不安定基を持つポリマーとそれを持たないポリマーを適切な量比で配合することにより、露光部においてのみ接触角の低下するケイ素含有レジスト下層膜形成用組成物を得ることができ、本発明を完成するに至った。更に、接触角を変化させる原動力となる有機基を含む膜中の構成元素を制御することにより、フォトレジスト膜とのエッチング選択比を最適化することが可能になり、エッチング性能とパターニング性能を両立することが可能となった。本発明のケイ素含有レジスト下層膜形成用組成物では、A成分としてフェノール性水酸基発生可能な重合体、該重合体の加水分解物、及び前記重合体の加水分解縮合物のうち少なくとも一つ以上とB成分としてフォトレジスト膜とのエッチング選択性に優れたケイ素含有化合物を混合することにより、A成分を表面に偏在させ、ポジ現像時とネガ現像時にそれぞれ最適な表面接触角を発現させることができる。以下詳細に説明する。A成分本発明のA成分は、下記一般式1-1aおよび1-1bで表される繰り返し単位を有するフェノール性水酸基発生可能な重合体、該重合体の加水分解物、及び前記重合体の加水分解縮合物のうち少なくとも一つ以上からなるものである。なお、フェノール性水酸基発生可能な重合体とは、酸不安定基で置換されたフェノール性水酸基を含有する重合体ともいうことができる。式中、R1は炭素数1~20の有機基又はヒドロキシル基であり、R2は酸不安定基であり、n1及びn2は0≦n1≦3、1≦n2≦3、1≦n1n2≦5を満たす。R3は水素原子またはメチル基であり、R4は単結合または炭素数1~20の2価の有機基を示す。R5は水素原子または炭素数1~30の有機基であり、R6は炭素数1~6のアルキル基であり、R7は水素原子またはメチル基であり、R8は単結合または炭素数1~20の2価の有機基であり、nは0≦n≦2である。m1、m2は前記繰返し単位の前記重合体中のモル比であり、0<m1<1、0<m2<1、0<m1m2≦1である。なお、本発明においてA成分の加水分解物とは、前記重合体を加水分解させたものであり、前記重合体の加水分解縮合物とは、前記重合体同士や前記重合体と加水分解性化合物とを加水分解縮合させたものをいう。上記一般式1-1aで表される繰り返し単位としては、下記構造で表されるものが例示される。上記一般式1-1bで表される繰り返し単位としては、下記構造で表されるものが例示される。本発明のケイ素含有レジスト下層膜材料は、上記フェノール性水酸基発生可能な繰り返し単位1-1aと加水分解性ケイ素置換基を含む繰り返し単位1-1bからなるフェノール性水酸基発生可能な重合体、該重合体の加水分解物、及び前記重合体の加水分解縮合物のうち少なくとも一つ以上をベースとする。共重合の比率としては好ましくは0<m1<1、0<m2<1、0<m1m2≦1である。なお、m1m2=1であることが好ましいが、m1m2=1とは、繰り返し単位1-1a、1-1bを含む高分子化合物フェノール性水酸基発生可能な共重合体において、繰り返し単位1-1a、1-1bの合計量が全繰り返し単位の合計量に対して100モルであることを示す。これら本発明のケイ素含有レジスト下層膜形成用組成物に含まれる高分子化合物フェノール性水酸基発生可能な共重合体を合成するには、1つの方法としては、フェノール性水酸基発生可能な繰り返し単位を有するオレフィンモノマーと、加水分解性ケイ素置換基を含む繰り返し単位を有するオレフィンモノマーとを有機溶剤中、ラジカル重合開始剤あるいはカチオン重合開始剤を加え加熱重合を行う。重合時に使用する有機溶剤としては、トルエン、ベンゼン、テトラヒドロフラン、ジエチルエーテル、ジオキサン等が例示できる。ラジカル重合開始剤としては、2,2’-アゾビスイソブチロニトリルAIBN、2,2’-アゾビス2,4-ジメチルバレロニトリル、ジメチル2,2-アゾビス2-メチルプロピオネート、ベンゾイルパーオキシド、ラウロイルパーオキシド等が例示でき、好ましくは50~80°Cに加熱して重合できる。カチオン重合開始剤としては、硫酸、燐酸、塩酸、硝酸、次亜塩素酸、トリクロロ酢酸、トリフルオロ酢酸、メタンスルホン酸、トリフルオロメタンスルホン酸、カンファースルホン酸、トシル酸などの酸、BF3、AlCl3、TiCl4、SnCl4などのフリーデルクラフツ触媒のほか、I2、C6H53CClのようにカチオンを生成しやすい物質が使用される。このようなA成分である加水分解物または加水分解縮合物は、フェノール性水酸基発生可能な重合体と、下記一般式1-2、上記一般式2及び3で表わされる化合物からなる群から選ばれる1種以上の加水分解性化合物との混合物の加水分解物または加水分解縮合物であることが好ましい。UOR9m9OR10m101-2式中、R9、R10は炭素数1~30の有機基であり、m9m10はUの種類により決まる価数であり、m9、m10は0以上の整数、Uは周期律表のIII族、IV族、又はV族の元素で炭素およびケイ素を除くものである。このようなA成分の原料として使用できる一般式1-2で示される加水分解性化合物として、以下のものを例示できる。Uがホウ素の場合、一般式1-2で示される化合物として、ボロンメトキシド、ボロンエトキシド、ボロンプロポキシド、ボロンブトキシド、ボロンアミロキシド、ボロンヘキシロキシド、ボロンシクロペントキシド、ボロンシクロヘキシロキシド、ボロンアリロキシド、ボロンフェノキシド、ボロンメトキシエトキシドが例示でき、またその他、ホウ酸、酸化ホウ素などを例示できる。Uがアルミニウムの場合、一般式1-2で示される化合物として、アルミニウムメトキシド、アルミニウムエトキシド、アルミニウムプロポキシド、アルミニウムブトキシド、アルミニウムアミロキシド、アルミニウムヘキシロキシド、アルミニウムシクロペントキシド、アルミニウムシクロヘキシロキシド、アルミニウムアリロキシド、アルミニウムフェノキシド、アルミニウムメトキシエトキシド、アルミニウムエトキシエトキシド、アルミニウムジプロポキシエチルアセトアセテート、アルミニウムジブトキシエチルアセトアセテート、アルミニウムプロポキシビスエチルアセトアセテート、アルミニウムブトキシビスエチルアセトアセテート、アルミニウム2,4-ペンタンジオネート、アルミニウム2,2,6,6-テトラメチル-3,5-ヘプタンジオネートなどを例示できる。Uがガリウムの場合、一般式1-2で示される化合物として、ガリウムメトキシド、ガリウムエトキシド、ガリウムプロポキシド、ガリウムブトキシド、ガリウムアミロキシド、ガリウムヘキシロキシド、ガリウムシクロペントキシド、ガリウムシクロヘキシロキシド、ガリウムアリロキシド、ガリウムフェノキシド、ガリウムメトキシエトキシド、ガリウムエトキシエトキシド、ガリウムジプロポキシエチルアセトアセテート、ガリウムジブトキシエチルアセトアセテート、ガリウムプロポキシビスエチルアセトアセテート、ガリウムブトキシビスエチルアセトアセテート、ガリウム2,4-ペンタンジオネート、ガリウム2,2,6,6-テトラメチル-3,5-ヘプタンジオネートなどを例示できる。Uがイットリウムの場合、一般式1-2で示される化合物として、イットリウムメトキシド、イットリウムエトキシド、イットリウムプロポキシド、イットリウムブトキシド、イットリウムアミロキシド、イットリウムヘキシロキシド、イットリウムシクロペントキシド、イットリウムシクロヘキシロキシド、イットリウムアリロキシド、イットリウムフェノキシド、イットリウムメトキシエトキシド、イットリウムエトキシエトキシド、イットリウムジプロポキシエチルアセトアセテート、イットリウムジブトキシエチルアセトアセテート、イットリウムプロポキシビスエチルアセトアセテート、イットリウムブトキシビスエチルアセトアセテート、イットリウム2,4-ペンタンジオネート、イットリウム2,2,6,6-テトラメチル-3,5-ヘプタンジオネートなどを例示できる。Uがゲルマニウムの場合、一般式1-2で示される化合物として、ゲルマニウムメトキシド、ゲルマニウムエトキシド、ゲルマニウムプロポキシド、ゲルマニウムブトキシド、ゲルマニウムアミロキシド、ゲルマニウムヘキシロキシド、ゲルマニウムシクロペントキシド、ゲルマニウムシクロヘキシロキシド、ゲルマニウムアリロキシド、ゲルマニウムフェノキシド、ゲルマニウムメトキシエトキシド、ゲルマニウムエトキシエトキシドなどを例示できる。Uがチタンの場合、一般式1-2で示される化合物として、チタンメトキシド、チタンエトキシド、チタンプロポキシド、チタンブトキシド、チタンアミロキシド、チタンヘキシロキシド、チタンシクロペントキシド、チタンシクロヘキシロキシド、チタンアリロキシド、チタンフェノキシド、チタンメトキシエトキシド、チタンエトキシエトキシド、チタンジプロポキシビスエチルアセトアセテート、チタンジブトキシビスエチルアセトアセテート、チタンジプロポキシビス2,4-ペンタンジオネート、チタンジブトキシビス2,4-ペンタンジオネートなどを例示できる。Uがハフニウムの場合、一般式1-2で示される化合物として、ハフニウムメトキシド、ハフニウムエトキシド、ハフニウムプロポキシド、ハフニウムブトキシド、ハフニウムアミロキシド、ハフニウムヘキシロキシド、ハフニウムシクロペントキシド、ハフニウムシクロヘキシロキシド、ハフニウムアリロキシド、ハフニウムフェノキシド、ハフニウムメトキシエトキシド、ハフニウムエトキシエトキシド、ハフニウムジプロポキシビスエチルアセトアセテート、ハフニウムジブトキシビスエチルアセトアセテート、ハフニウムジプロポキシビス2,4-ペンタンジオネート、ハフニウムジブトキシビス2,4-ペンタンジオネートなどを例示できる。Uがスズの場合、一般式1-2で示される化合物として、メトキシスズ、エトキシスズ、プロポキシスズ、ブトキシスズ、フェノキシスズ、メトキシエトキシスズ、エトキシエトキシスズ、スズ2,4-ペンタンジオネート、スズ2,2,6,6-テトラメチル-3,5-ヘプタンジオネートなどを例示できる。Uがヒ素の場合、一般式1-2で示される化合物として、メトキシヒ素、エトキシヒ素、プロポキシヒ素、ブトキシヒ素、フェノキシヒ素などを例示できる。Uがアンチモンの場合、一般式1-2で示される化合物として、メトキシアンチモン、エトキシアンチモン、プロポキシアンチモン、ブトキシアンチモン、フェノキシアンチモン、酢酸アンチモン、プロピオン酸アンチモンなどを例示できる。Uがニオブの場合、一般式1-2で示される化合物として、メトキシニオブ、エトキシニオブ、プロポキシニオブ、ブトキシニオブ、フェノキシニオブなどを例示できる。Uがタンタルの場合、一般式1-2で示される化合物として、メトキシタンタル、エトキシタンタル、プロポキシタンタル、ブトキシタンタル、フェノキシタンタルなどを例示できる。Uがビスマスの場合、一般式1-2で示される化合物として、メトキシビスマス、エトキシビスマス、プロポキシビスマス、ブトキシビスマス、フェノキシビスマスなどを例示できる。Uがリンの場合、一般式1-2で示される化合物として、トリメチルフォスファイト、トリエチルフォスファイト、トリプロピルフォスファイト、トリメチルフォスフェイト、トリエチルフォスフェイト、トリプロピルフォスフェイトが例示でき、またその他、五酸化ニリンなどを例示できる。Uがバナジウムの場合、一般式1-2で示される化合物として、バナジウムオキシドビス2、4-ペンタンジオネート、バナジウム2、4-ペンタンジオネート、バナジウムトリブトキシドオキシド、バナジウムトリプロポキシドオキシドなどを例示できる。Uがジルコニウムの場合、一般式1-2で示される化合物として、メトキシジルコニウム、エトキシジルコニウム、プロポキシジルコニウム、ブトキシジルコニウム、フェノキシジルコニウム、ジルコニウムジブトキシドビス2、4-ペンタンジオネート、ジルコニウムジプロポキシドビス2,2,6,6-テトラメチル-3,5-ヘプタンジオネートなどを例示できる。A成分中の上記フェノール性水酸基発生可能な重合体の含有量として、完全加水分解後の重量換算して、10質量以上が好ましく、より好ましくは20質量以上である。さらに、前記A成分は、組成が異なる2種類以上の化合物からなるものであることができる。すなわち、組成が異なる2種類以上のフェノール性水酸基発生可能な重合体、組成が異なる2種類以上の重合体の加水分解物、及び組成が異なる2種類以上の重合体の加水分解縮合物を含むことができる。B成分本発明のB成分は、少なくとも、下記一般式2で表される1種以上の加水分解性ケイ素化合物と、下記一般式3で表される1種以上の加水分解性ケイ素化合物とを含有する混合物を加水分解縮合することにより得られるケイ素含有化合物である。R11m11R12m12R13m13SiOR144-m11-m12-m132式中、R14は水素原子または炭素数1~6のアルキル基であり、R11、R12、R13はそれぞれ水素原子、又は炭素数1~30の1価の有機基であり、m11、m12、m13は0又は1であり、1≦m11m12m13≦3を満たす。SiOR1543式中、R15は炭素数1~6のアルキル基である。B成分の原料として使用される一般式2で示される化合物として以下のものを挙げることができる。トリメトキシシラン、トリエトキシシラン、トリプロポキシシラン、トリイソプロポキシシラン、メチルトリメトキシシラン、メチルトリエトキシシラン、メチルトリプロポキシシラン、メチルトリイソプロポキシシラン、エチルトリメトキシシラン、エチルトリエトキシシラン、エチルトリプロポキシシラン、エチルトリイソプロポキシシラン、ビニルトリメトキシシラン、ビニルトリエトキシシラン、ビニルトリプロポキシシラン、ビニルトリイソプロポキシシラン、プロピルトリメトキシシラン、プロピルトリエトキシシラン、プロピルトリプロポキシシラン、プロピルトリイソプロポキシシラン、イソプロピルトリメトキシシラン、イソプロピルトリエトキシシラン、イソプロピルトリプロポキシシラン、イソプロピルトリイソプロポキシシラン、ブチルトリメトキシシラン、ブチルトリエトキシシラン、ブチルトリプロポキシシラン、ブチルトリイソプロポキシシラン、sec-ブチルトリメトキシシラン、sec-ブチルトリエトキシシラン、sec-ブチルトリプロポキシシラン、sec-ブチルトリイソプロポキシシラン、t-ブチルトリメトキシシラン、t-ブチルトリエトキシシラン、t-ブチルトリプロポキシシラン、t-ブチルトリイソプロポキシシラン、シクロプロピルトリメトキシシラン、シクロプロピルトリエトキシシラン、シクロプロピルトリプロポキシシラン、シクロプロピルトリイソプロポキシシラン、シクロブチルトリメトキシシラン、シクロブチルトリエトキシシラン、シクロブチルトリプロポキシシラン、シクロブチルトリイソプロポキシシラン、シクロペンチルトリメトキシシラン、シクロペンチルトリエトキシシラン、シクロペンチルトリプロポキシシラン、シクロペンチルトリイソプロポキシシラン、シクロヘキシルトリメトキシシラン、シクロヘキシルトリエトキシシラン、シクロヘキシルトリプロポキシシラン、シクロヘキシルトリイソプロポキシシラン、シクロヘキセニルトリメトキシシラン、シクロヘキセニルトリエトキシシラン、シクロヘキセニルトリプロポキシシラン、シクロヘキセニルトリイソプロポキシシラン、シクロヘキセニルエチルトリメトキシシラン、シクロヘキセニルエチルトリエトキシシラン、シクロヘキセニルエチルトリプロポキシシラン、シクロヘキセニルエチルトリイソプロポキシシラン、シクロオクチルトリメトキシシラン、シクロオクチルトリエトキシシラン、シクロオクチルトリプロポキシシラン、シクロオクチルトリイソプロポキシシラン、シクロペンタジエニルプロピルトリメトキシシラン、シクロペンタジエニルプロピルトリエトキシシラン、シクロペンタジエニルプロピルトリプロポキシシラン、シクロペンタジエニルプロピルトリイソプロポキシシラン、ビシクロヘプテニルトリメトキシシラン、ビシクロヘプテニルトリエトキシシラン、ビシクロヘプテニルトリプロポキシシラン、ビシクロヘプテニルトリイソプロポキシシラン、ビシクロヘプチルトリメトキシシラン、ビシクロヘプチルトリエトキシシラン、ビシクロヘプチルトリプロポキシシラン、ビシクロヘプチルトリイソプロポキシシラン、アダマンチルトリメトキシシラン、アダマンチルトリエトキシシラン、アダマンチルトリプロポキシシラン、アダマンチルトリイソプロポキシシラン、フェニルトリメトキシシラン、フェニルトリエトキシシラン、フェニルトリプロポキシシラン、フェニルトリイソプロポキシシラン、ベンジルトリメトキシシラン、ベンジルトリエトキシシラン、ベンジルトリプロポキシシラン、ベンジルトリイソプロポキシシラン、トリルトリメトキシシラン、トリルトリエトキシシラン、トリルトリプロポキシシラン、トリルトリイソプロポキシシラン、アニシルトリメトキシシラン、アニシルトリエトキシシラン、アニシルトリプロポキシシラン、アニシルトリイソプロポキシシラン、フェネチルトリメトキシシラン、フェネチルトリエトキシシラン、フェネチルトリプロポキシシラン、フェネチルトリイソプロポキシシラン、ナフチルトリメトキシシラン、ナフチルトリエトキシシラン、ナフチルトリプロポキシシラン、ナフチルトリイソプロポキシシラン、ジメチルジメトキシシラン、ジメチルジエトキシシラン、メチルエチルジメトキシシラン、メチルエチルジエトキシシラン、ジメチルジプロポキシシラン、ジメチルジイソプロポキシシラン、ジエチルジメトキシシラン、ジエチルジエトキシシラン、ジエチルジプロポキシシラン、ジエチルジイソプロポキシシラン、ジプロピルジメトキシシラン、ジプロピルジエトキシシラン、ジプロピルジプロポキシシラン、ジプロピルジイソプロポキシシラン、ジイソプロピルジメトキシシラン、ジイソプロピルジエトキシシラン、ジイソプロピルジプロポキシシラン、ジイソプロピルジイソプロポキシシラン、ジブチルジメトキシシラン、ジブチルジエトキシシラン、ジブチルジプロポキシシラン、ジブチルジイソプロポキシシラン、ジsec-ブチルジメトキシシラン、ジsec-ブチルジエトキシシラン、ジsec-ブチルジプロポキシシラン、ジsec-ブチルジイソプロポキシシラン、ジt-ブチルジメトキシシラン、ジt-ブチルジエトキシシラン、ジt-ブチルジプロポキシシラン、ジt-ブチルジイソプロポキシシラン、ジシクロプロピルジメトキシシラン、ジシクロプロピルジエトキシシラン、ジシクロプロピルジプロポキシシラン、ジシクロプロピルジイソプロポキシシラン、ジシクロブチルジメトキシシラン、ジシクロブチルジエトキシシラン、ジシクロブチルジプロポキシシラン、ジシクロブチルジイソプロポキシシラン、ジシクロペンチルジメトキシシラン、ジシクロペンチルジエトキシシラン、ジシクロペンチルジプロポキシシラン、ジシクロペンチルジイソプロポキシシラン、ジシクロヘキシルジメトキシシラン、ジシクロヘキシルジエトキシシラン、ジシクロヘキシルジプロポキシシラン、ジシクロヘキシルジイソプロポキシシラン、ジシクロヘキセニルジメトキシシラン、ジシクロヘキセニルジエトキシシラン、ジシクロヘキセニルジプロポキシシラン、ジシクロヘキセニルジイソプロポキシシラン、ジシクロヘキセニルエチルジメトキシシラン、ジシクロヘキセニルエチルジエトキシシラン、ジシクロヘキセニルエチルジプロポキシシラン、ジシクロヘキセニルエチルジイソプロポキシシラン、ジシクロオクチルジメトキシシラン、ジシクロオクチルジエトキシシラン、ジシクロオクチルジプロポキシシラン、ジシクロオクチルジイソプロポキシシラン、ジシクロペンタジエニルプロピルジメトキシシラン、ジシクロペンタジエニルプロピルジエトキシシラン、ジシクロペンタジエニルプロピルジプロポキシシラン、ジシクロペンタジエニルプロピルジイソプロポキシシラン、ビスビシクロヘプテニルジメトキシシラン、ビスビシクロヘプテニルジエトキシシラン、ビスビシクロヘプテニルジプロポキシシラン、ビスビシクロヘプテニルジイソプロポキシシラン、ビスビシクロヘプチルジメトキシシラン、ビスビシクロヘプチルジエトキシシラン、ビスビシクロヘプチルジプロポキシシラン、ビスビシクロヘプチルジイソプロポキシシラン、ジアダマンチルジメトキシシラン、ジアダマンチルジエトキシシラン、ジアダマンチルジプロポキシシラン、ジアダマンチルジイソプロポキシシラン、ジフェニルジメトキシシラン、ジフェニルジエトキシシラン、メチルフェニルジメトキシシラン、メチルフェニルジエトキシシラン、ジフェニルジプロポキシシラン、ジフェニルジイソプロポキシシラン、トリメチルメトキシシラン、トリメチルエトキシシラン、ジメチルエチルメトキシシラン、ジメチルエチルエトキシシラン、ジメチルフェニルメトキシシラン、ジメチルフェニルエトキシシラン、ジメチルベンジルメトキシシラン、ジメチルベンジルエトキシシラン、ジメチルフェネチルメトキシシラン、ジメチルフェネチルエトキシシラン等を例示できる。B成分の原料として使用される一般式3で示される化合物として、テトラメトキシシラン、テトラエトキシシラン、テトラプロポキシシラン、テトライソプロポキシシラン等を挙げることができる。上記一般式2、3の化合物として好ましくは、テトラメトキシシラン、テトラエトキシシラン、メチルトリメトキシシラン、メチルトリエトキシシラン、エチルトリメトキシシラン、エチルトリエトキシシラン、ビニルトリメトキシシラン、ビニルトリエトキシシラン、プロピルトリメトキシシラン、プロピルトリエトキシシラン、イソプロピルトリメトキシシラン、イソプロピルトリエトキシシラン、ブチルトリメトキシシラン、ブチルトリエトキシシラン、イソブチルトリメトキシシラン、イソブチルトリエトキシシラン、アリルトリメトキシシラン、アリルトリエトキシシラン、シクロペンチルトリメトキシシラン、シクロペンチルトリエトキシシラン、シクロヘキシルトリメトキシシラン、シクロヘキシルトリエトキシシラン、シクロヘキセニルトリメトキシシラン、シクロヘキセニルトリエトキシシラン、フェニルトリメトキシシラン、フェニルトリエトキシシラン、ベンジルトリメトキシシラン、ベンジルトリエトキシシラン、トリルトリメトキシシラン、トリルトリエトキシシラン、アニシルトリメトキシシラン、アニシルトリエトキシシラン、フェネチルトリメトキシシラン、フェネチルトリエトキシシラン、ジメチルジメトキシシラン、ジメチルジエトキシシラン、ジエチルジメトキシシラン、ジエチルジエトキシシラン、メチルエチルジメトキシシラン、メチルエチルジエトキシシラン、ジプロピルジメトキシシラン、ジブチルジメトキシシラン、メチルフェニルジメトキシシラン、メチルフェニルジエトキシシラン、トリメチルメトキシシラン、ジメチルエチルメトキシシラン、ジメチルフェニルメトキシシラン、ジメチルベンジルメトキシシラン、ジメチルフェネチルメトキシシラン等を例示できる。さらに、前記B成分の中の一般式2及び一般式3に由来する構成単位のうち、前記一般式3に由来する構成単位のモル比が50モル以上であることが好ましく、より好ましくは55モル以上である。このようなB成分を使用することにより、良好な保存安定性と良好な密着性を有するだけでなく、ネガ現像でもポジ現像でもパターニング性能変化のないレジスト下層膜を形成可能な組成物を得ることができる。なお、前記A成分と前記B成分の質量比がB≧Aであることが好ましい。このように、本発明で使用されるA成分とB成分は、適切な質量比を使用することにより、良好な保存安定性と良好な密着性を有するだけでなく、ネガ現像でもポジ現像でもパターニング性能変化のないレジスト下層膜を形成可能な組成物を得ることができる。A成分の加水分解縮合物、及びB成分のケイ素含有化合物の合成方法A成分の加水分解縮合物は、上記フェノール性水酸基発生可能な重合体や、この重合体と一般式1-2、2および3で表わされる化合物からなる群から選ばれる1種以上の加水分解性化合物以下、加水分解性モノマーとするを無機酸、脂肪族スルホン酸及び芳香族スルホン酸から選ばれる一種以上の化合物を酸触媒として用いて、加水分解縮合を行うことで製造することでできる。また、B成分のケイ素含有化合物も同様に、一般式2及び3で表わされる1種以上の加水分解性ケイ素化合物を無機酸、脂肪族スルホン酸及び芳香族スルホン酸から選ばれる一種以上の化合物を酸触媒として用いて、加水分解縮合を行うことで製造することでできる。合成方法1:酸触媒本発明のA成分の加水分解縮合物、又はB成分のケイ素含有化合物は、加水分解性モノマーを無機酸、脂肪族スルホン酸及び芳香族スルホン酸から選ばれる一種以上の化合物を酸触媒として用いて、加水分解縮合を行うことで製造することができる。このとき使用される酸触媒は、フッ酸、塩酸、臭化水素酸、硫酸、硝酸、過塩素酸、リン酸、メタンスルホン酸、ベンゼンスルホン酸、トルエンスルホン酸等を挙げることができる。触媒の使用量は、加水分解性モノマー1モルに対して1×10-6~10モル、好ましくは1×10-5~5モル、より好ましくは1×10-4~1モルである。これらの加水分解性モノマーから加水分解縮合により加水分解縮合物又はケイ素含有化合物を得るときの水の量は、加水分解性モノマーに結合している加水分解性置換基1モル当たり0.01~100モル、より好ましくは0.05~50モル、更に好ましくは0.1~30モルを添加することが好ましい。100モル以下であれば、反応に使用する装置が小さくなり経済的になる。操作方法として、触媒水溶液に加水分解性モノマーを添加して加水分解縮合反応を開始させる。このとき、触媒水溶液に有機溶剤を加えてもよいし、加水分解性モノマーを有機溶剤で希釈しておいてもよいし、両方行ってもよい。反応温度は0~100°C、好ましくは5~80°Cである。加水分解性モノマーの滴下時に5~80°Cに温度を保ち、その後20~80°Cで熟成させる方法が好ましい。触媒水溶液に加えることのできる、又は加水分解性モノマーを希釈することのできる有機溶剤としては、メタノール、エタノール、1-プロパノール、2-プロパノール、1-ブタノール、2-ブタノール、2-メチル-1-プロパノール、アセトン、アセトニトリル、テトラヒドロフラン、トルエン、ヘキサン、酢酸エチル、シクロヘキサノン、メチルアミルケトン、ブタンジオールモノメチルエーテル、プロピレングリコールモノメチルエーテル、エチレングリコールモノメチルエーテル、ブタンジオールモノエチルエーテル、プロピレングリコールモノエチルエーテル、エチレングリコールモノエチルエーテル、プロピレングリコールジメチルエーテル、ジエチレングリコールジメチルエーテル、プロピレングリコールモノメチルエーテルアセテート、プロピレングリコールモノエチルエーテルアセテート、ピルビン酸エチル、酢酸ブチル、3-メトキシプロピオン酸メチル、3-エトキシプロピオン酸エチル、酢酸tert-ブチル、プロピオン酸t-ブチル、プロピレングリコールモノt-ブチルエーテルアセテート、γ-ブチロラクトン及びこれらの混合物等が好ましい。これらの溶剤の中で好ましいものは水溶性のものである。例えば、メタノール、エタノール、1-プロパノール、2-プロパノール等のアルコール類、エチレングリコール、プロピレングリコール等の多価アルコール、ブタンジオールモノメチルエーテル、プロピレングリコールモノメチルエーテル、エチレングリコールモノメチルエーテル、ブタンジオールモノエチルエーテル、プロピレングリコールモノエチルエーテル、エチレングリコールモノエチルエーテル、ブタンジオールモノプロピルエーテル、プロピレングリコールモノプロピルエーテル、エチレングリコールモノプロピルエーテル等の多価アルコール縮合物誘導体、アセトン、アセトニトリル、テトラヒドロフラン等を挙げることができる。この中で特に好ましいのは、沸点が100°C以下のものである。尚、有機溶剤の使用量は、加水分解性モノマー1モルに対して0~1,000ml、特に0~500mlが好ましい。有機溶剤の使用量が少ない方が反応容器が小さくなり経済的である。その後、必要であれば触媒の中和反応を行い、反応混合物水溶液を得る。このとき、中和に使用することのできるアルカリ性物質の量は、触媒で使用された酸に対して0.1~2当量が好ましい。このアルカリ性物質は水中でアルカリ性を示すものであれば、任意の物質でよい。続いて、反応混合物から加水分解縮合反応で生成したアルコールなどの副生物を減圧除去等で取り除くことが好ましい。このとき反応混合物を加熱する温度は、添加した有機溶剤と反応で発生したアルコールなどの種類によるが、好ましくは0~100°C、より好ましくは10~90°C、更に好ましくは15~80°Cである。またこのときの減圧度は、除去すべき有機溶剤及びアルコールなどの種類、排気装置、凝縮装置及び加熱温度により異なるが、好ましくは大気圧以下、より好ましくは絶対圧で80kPa以下、更に好ましくは絶対圧で50kPa以下である。この際除去されるアルコール量を正確に知ることは難しいが、生成したアルコールなどのおよそ80質量以上が除かれることが望ましい。次に、反応混合物から加水分解縮合に使用した酸触媒を除去してもよい。酸触媒を除去する方法として、水と加水分解縮合物又はケイ素含有化合物とを混合し、加水分解縮合物又はケイ素含有化合物を有機溶剤で抽出する。このとき使用する有機溶剤としては、加水分解縮合物又はケイ素含有化合物を溶解でき、水と混合させると2層分離するものが好ましい。例えばメタノール、エタノール、1-プロパノール、2-プロパノール、1-ブタノール、2-ブタノール、2-メチル-1-プロパノール、アセトン、テトラヒドロフラン、トルエン、ヘキサン、酢酸エチル、シクロヘキサノン、メチルアミルケトン、ブタンジオールモノメチルエーテル、プロピレングリコールモノメチルエーテル、エチレングリコールモノメチルエーテル、ブタンジオールモノエチルエーテル、プロピレングリコールモノエチルエーテル、エチレングリコールモノエチルエーテル、ブタンジオールモノプロピルエーテル、プロピレングリコールモノプロピルエーテル、エチレングリコールモノプロピルエーテル、プロピレングリコールジメチルエーテル、ジエチレングリコールジメチルエーテル、プロピレングリコールモノメチルエーテルアセテート、プロピレングリコールモノエチルエーテルアセテート、ピルビン酸エチル、酢酸ブチル、3-メトキシプロピオン酸メチル、3-エトキシプロピオン酸エチル、酢酸t-ブチル、プロピオン酸t-ブチル、プロピレングリコールモノt-ブチルエーテルアセテート、γ-ブチロラクトン、メチルイソブチルケトン、シクロペンチルメチルエーテル等及びこれらの混合物を挙げることができる。更に、水溶性有機溶剤と水難溶性有機溶剤の混合物を使用することも可能である。例えばメタノール-酢酸エチル混合物、エタノール-酢酸エチル混合物、1-プロパノール-酢酸エチル混合物、2-プロパノール-酢酸エチル混合物、ブタンジオールモノメチルエーテル-酢酸エチル混合物、プロピレングリコールモノメチルエーテル-酢酸エチル混合物、エチレングリコールモノメチルエーテル-酢酸エチル混合物、ブタンジオールモノエチルエーテル-酢酸エチル混合物、プロピレングリコールモノエチルエーテル-酢酸エチル混合物、エチレングリコールモノエチルエーテル-酢酸エチル混合物、ブタンジオールモノプロピルエーテル-酢酸エチル混合物、プロピレングリコールモノプロピルエーテル-酢酸エチル混合物、エチレングリコールモノプロピルエーテル-酢酸エチル混合物、メタノール-メチルイソブチルケトン混合物、エタノール-メチルイソブチルケトン混合物、1-プロパノール-メチルイソブチルケトン混合物、2-プロパノール-メチルイソブチルケトン混合物、プロピレングリコールモノメチルエーテル-メチルイソブチルケトン混合物、エチレングリコールモノメチルエーテル-メチルイソブチルケトン混合物、プロピレングリコールモノエチルエーテル-メチルイソブチルケトン混合物、エチレングリコールモノエチルエーテル-メチルイソブチルケトン混合物、プロピレングリコールモノプロピルエーテル-メチルイソブチルケトン混合物、エチレングリコールモノプロピルエーテル-メチルイソブチルケトン混合物、メタノール-シクロペンチルメチルエーテル混合物、エタノール-シクロペンチルメチルエーテル混合物、1-プロパノール-シクロペンチルメチルエーテル混合物、2-プロパノール-シクロペンチルメチルエーテル混合物、プロピレングリコールモノメチルエーテル-シクロペンチルメチルエーテル混合物、エチレングリコールモノメチルエーテル-シクロペンチルメチルエーテル混合物、プロピレングリコールモノエチルエーテル-シクロペンチルメチルエーテル混合物、エチレングリコールモノエチルエーテル-シクロペンチルメチルエーテル混合物、プロピレングリコールモノプロピルエーテル-シクロペンチルメチルエーテル混合物、エチレングリコールモノプロピルエーテル-シクロペンチルメチルエーテル混合物、メタノール-プロピレングリコールメチルエーテルアセテート混合物、エタノール-プロピレングリコールメチルエーテルアセテート混合物、1-プロパノール-プロピレングリコールメチルエーテルアセテート混合物、2-プロパノール-プロピレングリコールメチルエーテルアセテート混合物、プロピレングリコールモノメチルエーテル-プロピレングリコールメチルエーテルアセテート混合物、エチレングリコールモノメチルエーテル-プロピレングリコールメチルエーテルアセテート混合物、プロピレングリコールモノエチルエーテル-プロピレングリコールメチルエーテルアセテート混合物、エチレングリコールモノエチルエーテル-プロピレングリコールメチルエーテルアセテート混合物、プロピレングリコールモノプロピルエーテル-プロピレングリコールメチルエーテルアセテート混合物、エチレングリコールモノプロピルエーテル-プロピレングリコールメチルエーテルアセテート混合物等が好ましいが、組み合わせはこれらに限定されることはない。尚、水溶性有機溶剤と水難溶性有機溶剤との混合割合は、適宜選定されるが、水難溶性有機溶剤100質量部に対して、水溶性有機溶剤0.1~1,000質量部、好ましくは1~500質量部、更に好ましくは2~100質量部である。続いて、中性水で洗浄してもよい。この水は、通常脱イオン水や超純水と呼ばれているものを使用すればよい。この水の量は、加水分解縮合物溶液又はケイ素含有化合物溶液1Lに対して、0.01~100L、好ましくは0.05~50L、より好ましくは0.1~5Lである。この洗浄の方法は、両方を同一の容器にいれ掻き混ぜた後、静置して水層を分離すればよい。洗浄回数は、1回以上あればよいが、10回以上洗浄しても洗浄しただけの効果は得られないため、好ましくは1~5回程度である。その他に酸触媒を除去する方法として、イオン交換樹脂による方法や、エチレンオキサイド、プロピレンオキサイド等のエポキシ化合物で中和したのち除去する方法を挙げることができる。これらの方法は、反応に使用された酸触媒に合わせて適宜選択することができる。このときの水洗操作により、加水分解縮合物又はケイ素含有化合物の一部が水層に逃げ、実質的に分画操作と同等の効果が得られている場合があるため、水洗回数や洗浄水の量は触媒除去効果と分画効果を鑑みて適宜選択すればよい。酸触媒が残留している加水分解縮合物又はケイ素含有化合物、及び酸触媒が除去された加水分解縮合物溶液又はケイ素含有化合物溶液、いずれの場合においても、最終的な溶剤を加え、減圧で溶剤交換することで所望の加水分解縮合物溶液又はケイ素含有化合物溶液を得る。このときの溶剤交換の温度は、除去すべき反応溶剤や抽出溶剤の種類によるが、好ましくは0~100°C、より好ましくは10~90°C、更に好ましくは15~80°Cである。またこのときの減圧度は、除去すべき抽出溶剤の種類、排気装置、凝縮装置及び加熱温度により異なるが、好ましくは大気圧以下、より好ましくは絶対圧で80kPa以下、更に好ましくは絶対圧で50kPa以下である。このとき、溶剤が変わることにより加水分解縮合物又はケイ素含有化合物が不安定になる場合がある。これは最終的な溶剤と加水分解縮合物又はケイ素含有化合物との相性により発生するが、これを防止するため、安定剤として、特開2009-126940号公報0181~0182段落に記載されている環状エーテルを置換基として有する1価又は2価以上のアルコールを加えてもよい。加える量としては溶剤交換前の溶液中の加水分解縮合物又はケイ素含有化合物100質量部に対して0~25質量部、好ましくは0~15質量部、より好ましくは0~5質量部であるが、添加する場合は0.5質量部以上が好ましい。溶剤交換前の溶液に必要であれば、環状エーテルを置換基として有する1価又は2価以上のアルコールを添加して溶剤交換操作を行えばよい。加水分解縮合物又はケイ素含有化合物は、ある濃度以上に濃縮すると更に縮合反応が進行し、有機溶剤に対して再溶解不可能な状態に変化してしまう恐れがあるため、適度な濃度の溶液状態にしておくことが好ましい。また、あまり薄すぎると、溶剤の量が過大となるため、適度な濃度の溶液状態にしておくことが経済的で好ましい。このときの濃度としては、0.1~20質量が好ましい。加水分解縮合物溶液又はケイ素含有化合物溶液に加える最終的な溶剤として好ましいものはアルコール系溶剤であり、特に好ましいものはエチレングリコール、ジエチレングリコール、トリエチレングリコール、プロピレングリコール、ジプロピレングリコール、ブタンジオールなどのモノアルキルエーテル誘導体である。具体的には、ブタンジオールモノメチルエーテル、プロピレングリコールモノメチルエーテル、エチレングリコールモノメチルエーテル、ブタンジオールモノエチルエーテル、プロピレングリコールモノエチルエーテル、エチレングリコールモノエチルエーテル、ブタンジオールモノプロピルエーテル、プロピレングリコールモノプロピルエーテル、エチレングリコールモノプロピルエーテル等が好ましい。これらの溶剤が主成分であれば、補助溶剤として、非アルコール系溶剤を添加する事も可能である。この補助溶剤としては、アセトン、テトラヒドロフラン、トルエン、ヘキサン、酢酸エチル、シクロヘキサノン、メチルアミルケトン、プロピレングリコールジメチルエーテル、ジエチレングリコールジメチルエーテル、プロピレングリコールモノメチルエーテルアセテート、プロピレングリコールモノエチルエーテルアセテート、ピルビン酸エチル、酢酸ブチル、3-メトキシプロピオン酸メチル、3-エトキシプロピオン酸エチル、酢酸t-ブチル、プロピオン酸t-ブチル、プロピレングリコールモノt-ブチルエーテルアセテート、γ-ブチロラクトン、メチルイソブチルケトン、シクロペンチルメチルエーテルなどを例示できる。また、酸触媒を用いた別の反応操作としては、加水分解性モノマー又は加水分解性モノマーの有機溶液に、水又は含水有機溶剤を添加し、加水分解反応を開始させる。このとき触媒は加水分解性モノマー又は加水分解性モノマーの有機溶液に添加してもよいし、水又は含水有機溶剤に添加しておいてもよい。反応温度は0~100°C、好ましくは10~80°Cである。水の滴下時に10~50°Cに加熱し、その後20~80°Cに昇温させて熟成させる方法が好ましい。有機溶剤を使用する場合は、水溶性のものが好ましく、メタノール、エタノール、1-プロパノール、2-プロパノール、1-ブタノール、2-ブタノール、2-メチル-1-プロパノール、アセトン、テトラヒドロフラン、アセトニトリル、ブタンジオールモノメチルエーテル、プロピレングリコールモノメチルエーテル、エチレングリコールモノメチルエーテル、ブタンジオールモノエチルエーテル、プロピレングリコールモノエチルエーテル、エチレングリコールモノエチルエーテル、ブタンジオールモノプロピルエーテル、プロピレングリコールモノプロピルエーテル、エチレングリコールモノプロピルエーテル、プロピレングリコールジメチルエーテル、ジエチレングリコールジメチルエーテル、プロピレングリコールモノメチルエーテルアセテート、プロピレングリコールモノエチルエーテルアセテート、プロピレングリコールモノプロピルエーテル等の多価アルコール縮合物誘導体及びこれらの混合物等を挙げることができる。有機溶剤の使用量は、加水分解性モノマー1モルに対して0~1,000ml、特に0~500mlが好ましい。有機溶剤の使用量が少ない方が反応容器が小さくなり経済的である。得られた反応混合物の後処理は、前記の方法と同様で後処理し、加水分解縮合物又はケイ素含有化合物を得ることができる。合成方法2:塩基触媒また、A成分の加水分解縮合物、B成分のケイ素含有化合物は、加水分解性モノマーを塩基触媒の存在下、加水分解縮合を行うことで製造することができる。このとき使用される塩基触媒は、メチルアミン、エチルアミン、プロピルアミン、ブチルアミン、エチレンジアミン、ヘキサメチレンジアミン、ジメチルアミン、ジエチルアミン、エチルメチルアミン、トリメチルアミン、トリエチルアミン、トリプロピルアミン、トリブチルアミン、シクロヘキシルアミン、ジシクロヘキシルアミン、モノエタノールアミン、ジエタノールアミン、ジメチルモノエタノールアミン、モノメチルジエタノールアミン、トリエタノールアミン、ジアザビシクロオクタン、ジアザビシクロシクロノネン、ジアザビシクロウンデセン、ヘキサメチレンテトラミン、アニリン、N,N-ジメチルアニリン、ピリジン、N,N-ジメチルアミノピリジン、ピロール、ピペラジン、ピロリジン、ピペリジン、ピコリン、テトラメチルアンモニウムハイドロオキサイド、コリンハイドロオキサイド、テトラプロピルアンモニウムハイドロオキサイド、テトラブチルアンモニウムハイドロオキサイド、アンモニア、水酸化リチウム、水酸化ナトリウム、水酸化カリウム、水酸化バリウム、水酸化カルシウム等を挙げることができる。触媒の使用量は、加水分解性モノマー1モルに対して1×10-6モル~10モル、好ましくは1×10-5モル~5モル、より好ましくは1×10-4モル~1モルである。上記の加水分解性モノマーから加水分解縮合により加水分解縮合物又はケイ素含有化合物を得るときの水の量は、加水分解性モノマーに結合している加水分解性置換基1モル当たり0.1~50モルを添加することが好ましい。50モル以下であれば、反応に使用する装置が小さくなり経済的になる。操作方法として、触媒水溶液に加水分解性モノマーを添加して加水分解縮合反応を開始させる。このとき、触媒水溶液に有機溶媒を加えてもよいし、加水分解性モノマーを有機溶媒で希釈しておいてもよいし、両方行っても良い。反応温度は0~100°C、好ましくは5~80°Cである。加水分解性モノマーの滴下時に5~80°Cに温度を保ち、その後20~80°Cで熟成させる方法が好ましい。塩基触媒水溶液に加えることのできる、又は加水分解性モノマーを希釈することのできる有機溶媒としては、酸触媒水溶液に加えることのできるものとして例示した有機溶剤と同様のものが好ましく用いられる。尚、有機溶媒の使用量は、経済的に反応を行えるため、加水分解性モノマー1モルに対して0~1,000mlが好ましい。その後、必要であれば触媒の中和反応を行い、反応混合物水溶液を得る。このとき、中和に使用することのできる酸性物質の量は、触媒で使用された塩基性物質に対して0.1~2当量が好ましい。この酸性物質は水中で酸性を示すものであれば、任意の物質でよい。続いて、反応混合物から加水分解縮合反応で生成したアルコールなどの副生物を減圧除去等で取り除くことが好ましい。このとき反応混合物を加熱する温度は、添加した有機溶媒と反応で発生したアルコールの種類に依るが、好ましくは0~100°C、より好ましくは10~90°C、更に好ましくは15~80°Cである。またこのときの減圧度は、除去すべき有機溶剤およびアルコールの種類、排気装置、凝縮装置及び加熱温度により異なるが、好ましくは大気圧以下、より好ましくは絶対圧で80kPa以下、更に好ましくは絶対圧で50kPa以下である。この際除去されるアルコール量を正確に知ることは難しいが、生成したアルコールのおよそ80質量以上が除かれることが望ましい。次に加水分解縮合に使用した塩基触媒を除去するため、加水分解縮合物又はケイ素含有化合物を有機溶剤で抽出する。このとき使用する有機溶剤としては、加水分解縮合物又はケイ素含有化合物を溶解でき、水と混合させると2層分離するものが好ましい。例えばメタノール、エタノール、1-プロパノール、2-プロパノール、1-ブタノール、2-ブタノール、2-メチル-1-プロパノール、アセトン、テトラヒドロフラン、トルエン、ヘキサン、酢酸エチル、シクロヘキサノン、メチルアミルケトン、プロピレングリコールモノメチルエーテル、エチレングリコールモノメチルエーテル、プロピレングリコールモノエチルエーテル、エチレングリコールモノエチルエーテル、プロピレングリコールモノプロピルエーテル、エチレングリコールモノプロピルエーテル、プロピレングリコールジメチルエーテル、ジエチレングリコールジメチルエーテル、プロピレングリコールモノメチルエーテルアセテート、プロピレングリコールモノエチルエーテルアセテート、ピルビン酸エチル、酢酸ブチル、3-メトキシプロピオン酸メチル、3-エトキシプロピオン酸エチル、酢酸t-ブチル、プロピオン酸t-ブチル、プロピレングリコールモノt-ブチルエーテルアセテート、γ-ブチロラクトン、メチルイソブチルケトン、シクロペンチルメチルエーテル等、及びこれらの混合物を挙げることができる。更に、水溶性有機溶剤と水難溶性有機溶剤の混合物を使用することも可能である。塩基触媒を除去する際に用いられる有機溶剤の具体例は、酸触媒を除去する際に用いられるものとして具体的に例示した上述の有機溶剤や、水溶性有機溶剤と水難性有機溶剤の混合物と同様のものを用いることができる。尚、水溶性有機溶剤と水難溶性有機溶剤との混合割合は、適宜選定されるが、難溶性有機溶剤100質量部に対して、水溶性有機溶剤0.1~1,000質量部、好ましくは1~500質量部、更に好ましくは2~100質量部である。続いて、中性水で洗浄する。この水は、通常脱イオン水や超純水と呼ばれているものを使用すればよい。この水の量は、加水分解縮合物溶液又はケイ素含有化合物溶液1Lに対して、0.01~100L、好ましくは0.05~50L、より好ましくは0.1~5Lである。この洗浄の方法は、両方を同一の容器にいれ掻き混ぜた後、静置して水層を分離すればよい。洗浄回数は、1回以上あればよいが、10回以上洗浄しても洗浄しただけの効果は得られないため、好ましくは1~5回程度である。洗浄済みの加水分解縮合物溶液又はケイ素含有化合物溶液に最終的な溶媒を加え、減圧で溶媒交換することで所望の加水分解縮合物溶液又はケイ素含有化合物溶液を得る。このときの溶媒交換の温度は、除去すべき抽出溶剤の種類に依るが、好ましくは0~100°C、より好ましくは10~90°C、更に好ましくは15~80°Cである。またこのときの減圧度は、除去すべき抽出溶剤の種類、排気装置、凝縮装置及び加熱温度により異なるが、好ましくは大気圧以下、より好ましくは絶対圧で80kPa以下、更に好ましくは絶対圧で50kPa以下である。加水分解縮合物溶液又はケイ素含有化合物溶液に加える最終的な溶媒として好ましいものはアルコール系溶媒であり、特に好ましいものはエチレングリコール、ジエチレングリコール、トリエチレングリコールなどのモノアルキルエーテル、プロピレングリコール、ジプロピレングリコールなどのモノアルキルエーテルである。具体的には、プロピレングリコールモノメチルエーテル、エチレングリコールモノメチルエーテル、プロピレングリコールモノエチルエーテル、エチレングリコールモノエチルエーテル、プロピレングリコールモノプロピルエーテル、エチレングリコールモノプロピルエーテルなどが好ましい。また、塩基触媒を用いた別の反応操作としては、加水分解性モノマーまたは加水分解性モノマーの有機溶液に、水または含水有機溶媒を添加し、加水分解反応を開始させる。このとき触媒は加水分解性モノマーまたは加水分解性モノマーの有機溶液に添加しても良いし、水または含水有機溶媒に添加しておいてもよい。反応温度は0~100°C、好ましくは10~80°Cである。水の滴下時に10~50°Cに加熱し、その後20~80°Cに昇温させて熟成させる方法が好ましい。加水分解性モノマーの有機溶液又は含水有機溶媒として使用できる有機溶媒としては、水溶性のものが好ましく、メタノール、エタノール、1-プロパノール、2-プロパノール、1-ブタノール、2-ブタノール、2-メチル-1-プロパノール、アセトン、テトラヒドロフラン、アセトニトリル、プロピレングリコールモノメチルエーテル、エチレングリコールモノメチルエーテル、プロピレングリコールモノエチルエーテル、エチレングリコールモノエチルエーテル、プロピレングリコールモノプロピルエーテル、エチレングリコールモノプロピルエーテル、プロピレングリコールジメチルエーテル、ジエチレングリコールジメチルエーテル、プロピレングリコールモノメチルエーテルアセテート、プロピレングリコールモノエチルエーテルアセテート、プロピレングリコールモノプロピルエーテルなどの多価アルコール縮合物誘導体及びこれらの混合物などを挙げることができる。上記合成方法1又は2により得られる加水分解縮合物又はケイ素含有化合物の分子量は、加水分解性モノマーの選択だけでなく、縮合時の反応条件制御により調整することができるが、重量平均分子量が100,000を超えるものを用いると、ケースによっては異物の発生や塗布斑が生じることがあり、100,000以下、より好ましくは200~50,000、更には300~30,000のものを用いることが好ましい。尚、上記重量平均分子量に関するデータは、検出器としてRI、溶離溶剤としてテトラヒドロフランを用いたゲルパーミエーションクロマトグラフィーGPCにより、標準物質としてポリスチレンを用いて、ポリスチレン換算で分子量を表したものである。その他の成分熱架橋促進剤本発明においては、熱架橋促進剤をケイ素含有レジスト下層膜形成用組成物に配合してもよい。配合可能な熱架橋促進剤として、下記一般式4又は5で示される化合物を挙げることができる。具体的には、特許文献6に記載されている材料を添加することができる。LaHbX4式中、Lはリチウム、ナトリウム、カリウム、ルビジウム又はセシウム、Xは水酸基、又は炭素数1~30の1価又は2価以上の有機酸基であり、aは1以上の整数、bは0又は1以上の整数で、abは水酸基又は有機酸基の価数である。MY5式中、Mはスルホニウム、ヨードニウム又はアンモニウムであり、Yは非求核性対向イオンである。尚、上記熱架橋促進剤は1種を単独で又は2種以上を組み合わせて用いることができる。熱架橋促進剤の添加量は、ベースポリマー上記方法で得られたA成分及びB成分100質量部に対して、好ましくは0.01~50質量部、より好ましくは0.1~40質量部である。有機酸本発明のケイ素含有レジスト下層膜形成用組成物の安定性を向上させるため、炭素数が1~30の1価又は2価以上の有機酸を添加することが好ましい。このとき添加する酸としては、ギ酸、酢酸、プロピオン酸、ブタン酸、ペンタン酸、ヘキサン酸、ヘプタン酸、オクタン酸、ノナン酸、デカン酸、オレイン酸、ステアリン酸、リノール酸、リノレン酸、安息香酸、フタル酸、イソフタル酸、テレフタル酸、サリチル酸、トリフルオロ酢酸、モノクロロ酢酸、ジクロロ酢酸、トリクロロ酢酸、シュウ酸、マロン酸、メチルマロン酸、エチルマロン酸、プロピルマロン酸、ブチルマロン酸、ジメチルマロン酸、ジエチルマロン酸、コハク酸、メチルコハク酸、グルタル酸、アジピン酸、イタコン酸、マレイン酸、フマル酸、シトラコン酸、クエン酸等を例示することができる。特にシュウ酸、マレイン酸、ギ酸、酢酸、プロピオン酸、クエン酸等が好ましい。また、安定性を保つため、2種以上の酸を混合して使用してもよい。添加量は組成物に含まれるケイ素100質量部に対して0.001~25質量部、好ましくは0.01~15質量部、より好ましくは0.1~5質量部である。あるいは、上記有機酸を組成物のpHに換算して、好ましくは0≦pH≦7、より好ましくは0.3≦pH≦6.5、更に好ましくは0.5≦pH≦6となるように配合することがよい。水本発明では組成物に水を添加してもよい。水を添加すると、A及びB成分が水和されるため、リソグラフィー性能が向上する。組成物の溶剤成分における水の含有率は0質量を超え50質量未満であり、特に好ましくは0.3~30質量、更に好ましくは0.5~20質量である。それぞれの成分は、添加量が多すぎると、ケイ素含有レジスト下層膜の均一性が悪くなり、最悪の場合はじきが発生してしまう恐れがある。一方、添加量が少ないとリソグラフィー性能が低下する恐れがある。水を含む全溶剤の使用量は、A成分及びB成分であるベースポリマー100質量部に対して100~100,000質量部、特に200~50,000質量部が好適である。光酸発生剤本発明では組成物に光酸発生剤を添加してもよい。本発明で使用される光酸発生剤として、具体的には、特開2009-126940号公報0160~0179段落に記載されている材料を添加することができる。安定剤更に、本発明では組成物に安定剤を添加することができる。安定剤として環状エーテルを置換基として有する1価又は2価以上のアルコールを添加することができる。特に特開2009-126940号公報0181~0182段落に記載されている安定剤を添加するとケイ素含有レジスト下層膜形成用組成物の安定性を向上させることができる。界面活性剤更に、本発明では必要に応じて組成物に界面活性剤を配合することが可能である。このようなものとして、具体的には、特開2009-126940号公報0185段落に記載されている材料を添加することができる。ネガ型パターン形成方法ネガ型パターン形成方法1本発明では、被加工体上に塗布型有機下層膜材料を用いて有機下層膜を形成し、該有機下層膜の上に前記ケイ素含有レジスト下層膜形成用組成物を用いてケイ素含有レジスト下層膜を形成し、該ケイ素含有レジスト下層膜上に化学増幅型レジスト組成物を用いてフォトレジスト膜を形成し、加熱処理後に高エネルギー線で前記フォトレジスト膜を露光し、有機溶剤の現像液を用いて前記フォトレジスト膜の未露光部を溶解させることによりネガ型パターンを形成し、該ネガ型パターンが形成されたフォトレジスト膜をマスクにして前記ケイ素含有レジスト下層膜にドライエッチングでパターン転写し、該パターンが転写されたケイ素含有レジスト下層膜をマスクにして前記有機下層膜をドライエッチングでパターン転写し、さらに該パターンが転写された有機下層膜をマスクにして前記被加工体にドライエッチングでパターンを転写することを特徴とするパターン形成方法を提供する所謂多層レジスト法。ネガ型パターン形成方法2また、本発明では、被加工体上に炭素を主成分とする有機ハードマスクをCVD法で形成し、該有機ハードマスクの上に前記ケイ素含有レジスト下層膜形成用組成物を用いてケイ素含有レジスト下層膜を形成し、該ケイ素含有レジスト下層膜上に化学増幅型レジスト組成物を用いてフォトレジスト膜を形成し、加熱処理後に高エネルギー線で前記フォトレジスト膜を露光し、有機溶剤の現像液を用いて前記フォトレジスト膜の未露光部を溶解させることによりネガ型パターンを形成し、該ネガ型パターンが形成されたフォトレジスト膜をマスクにして前記ケイ素含有レジスト下層膜にドライエッチングでパターン転写し、該パターンが転写されたケイ素含有レジスト下層膜をマスクにして前記有機ハードマスクをドライエッチングでパターン転写し、さらに該パターンが転写された前記有機ハードマスクをマスクにして被加工体にドライエッチングでパターンを転写することを特徴とするパターン形成方法を提供する所謂多層レジスト法。本発明のレジスト下層膜を使用してネガ型パターンを形成すると、上記のように、CVD膜や有機下層膜の組み合わせを最適化することで、サイズ変換差を生じさせることなくフォトレジストで形成されたパターンを基板上に形成できる。さらに、前記フォトレジスト膜の露光において、前記露光されたフォトレジスト膜の露光部に対応する前記ケイ素含有レジスト下層膜の部分の露光後の接触角が、露光前と比較して10度以上低下することが好ましい。ケイ素含有レジスト下層膜の露光部の接触角が露光前に比べて10度以上低下すると、ネガ現像後のレジストパターンとの接触角の差が小さくなり、密着性が向上しパターン倒れが防止され、微細なパターンを形成することができる。本発明のパターンの形成方法に使用されるケイ素含有レジスト下層膜は、本発明のケイ素含有レジスト下層膜形成用組成物からフォトレジスト膜と同様にスピンコート法等で被加工体上に作製することが可能である。スピンコート後、溶剤を蒸発させ、フォトレジスト膜とのミキシング防止のため、架橋反応を促進させるためにベークをすることが望ましい。ベーク温度は50~500°Cの範囲内で、ベーク時間は10~300秒の範囲内が好ましく用いられる。特に好ましい温度範囲は、製造されるデバイスの構造にもよるが、デバイスへの熱ダメージを少なくするため、400°C以下が好ましい。ここで、被加工体は、半導体装置基板、又は、半導体装置基板に被加工層被加工部分として、金属膜、金属炭化膜、金属酸化膜、金属窒化膜、金属酸化炭化膜、及び金属酸化窒化膜のいずれかを成膜したもの等を用いることができる。半導体装置基板としては、シリコン基板が一般的に用いられるが、特に限定されるものではなく、Si、アモルファスシリコンα-Si、p-Si、SiO2、SiN、SiON、W、TiN、Al等で被加工層と異なる材質のものが用いられてもよい。被加工体を構成する金属としては、ケイ素、チタン、タングステン、ハフニウム、ジルコニウム、クロム、ゲルマニウム、銅、アルミニウム、及び鉄のいずれか、あるいはこれらの合金であるものを用いることができる。このような金属を含む被加工層としては、例えば、Si、SiO2、SiN、SiON、SiOC、p-Si、α-Si、TiN、WSi、BPSG、SOG、Cr、CrO、CrON、MoSi、W、W-Si、Al、Cu、Al-Si等及び種々の低誘電膜及びそのエッチングストッパー膜が用いられ、通常50~10,000nm、特に100~5,000nmの厚さに形成し得る。本発明のネガ型パターン形成方法において、フォトレジスト膜は、化学増幅型であり、有機溶剤の現像液を用いた現像によりネガ型のパターンを形成できるものであれば、特に限定されない。例えば、本発明における露光工程を、ArFエキシマレーザー光による露光プロセスとする場合、フォトレジスト膜としては、通常のArFエキシマレーザー光用レジスト組成物をいずれも使用可能である。このようなArFエキシマレーザー光用レジスト組成物は多数の候補がすでに公知であり、すでに公知の樹脂を大別すると、ポリメタアクリル系、COMACycloOlefinMaleicAnhydride系、COMA-メタアクリルハイブリッド系、ROMPRingOpeningMethathesisPolymerization系、ポリノルボルネン系等があるが、このうち、ポリメタアクリル系樹脂を使用したレジスト組成物は、側鎖に脂環式骨格を導入することでエッチング耐性を確保しているため、解像性能は、他の樹脂系に比較して優れる。ネガ型パターン形成方法では、ケイ素含有レジスト下層膜を形成した後、その上にフォトレジスト組成物溶液を用いてフォトレジスト膜を形成するが、ケイ素含有レジスト下層膜と同様にスピンコート法が好ましく用いられる。フォトレジスト組成物をスピンコート後、プリベークを行うが、温度は80~180°Cの範囲で、時間は10~300秒の範囲が好ましい。その後露光を行い、有機溶剤現像を行い、ネガ型のレジストパターンを得る。また、露光後にポストエクスポジュアーベークPEBを行うことが好ましい。当該有機溶剤の現像液としては、4-メチルー2-ペンタノール、2-オクタノン、2-ノナノン、2-ヘプタノン、3-ヘプタノン、4-ヘプタノン、2-ヘキサノン、3-ヘキサノン、ジイソブチルケトン、メチルシクロヘキサノン、アセトフェノン、メチルアセトフェノン、酢酸プロピル、酢酸ブチル、酢酸イソブチル、酢酸アミル、酢酸ブテニル、酢酸イソアミル、酢酸フェニル、ギ酸プロピル、ギ酸ブチル、ギ酸イソブチル、ギ酸アミル、ギ酸イソアミル、吉草酸メチル、ペンテン酸メチル、クロトン酸メチル、クロトン酸エチル、乳酸メチル、乳酸エチル、乳酸プロピル、乳酸ブチル、乳酸イソブチル、乳酸アミル、乳酸イソアミル、2-ヒドロキシイソ酪酸メチル、2-ヒドロキシイソ酪酸エチル、安息香酸メチル、安息香酸エチル、酢酸フェニル、酢酸ベンジル、フェニル酢酸メチル、ギ酸ベンジル、ギ酸フェニルエチル、3-フェニルプロピオン酸メチル、プロピオン酸ベンジル、フェニル酢酸エチル、酢酸-2-フェニルエチルから選ばれる1種以上を成分として含む現像液等を使用することができ、現像液成分1種又は2種以上の合計が、50質量以上である現像液を使用することが、パターン倒れ改善等の観点から好ましい。本発明のパターン形成方法において、ケイ素含有レジスト下層膜をエッチングマスクとして使用する場合、フロン系ガス等のフッ素を含有したガスを主成分としたガスを使ってエッチングを行う。フォトレジスト膜の膜減りを小さくするため、ケイ素含有レジスト下層膜は前記ガスに対するエッチング速度が速いことが好ましい。このような多層レジスト法において、ケイ素含有レジスト下層膜と被加工体との間に有機下層膜を設けて、有機下層膜を被加工体のエッチングマスクとする場合には、有機下層膜は芳香族骨格を有する有機膜であることが好ましいが、有機下層膜が犠牲膜である場合等は、ケイ素含量が15質量以下のものであればケイ素含有有機下層膜であってもよい。このような有機下層膜としては、既に3層レジスト法用、あるいはシリコンレジスト組成物を使用した2層レジスト法用の下層膜として公知のもの、特開2005-128509号公報記載の4,4’-9-フルオレニリデンビスフェノールノボラック樹脂分子量11,000の他、ノボラック樹脂をはじめとする多数の樹脂であって、2層レジスト法や3層レジスト法のレジスト下層膜材料として公知のもの等を使用することができる。また、通常のノボラックよりも耐熱性を上げたい場合には、6,6’-9-フルオレニリデン-ジ2-ナフトールノボラック樹脂のような多環式骨格を入れることもでき、更にポリイミド系樹脂を選択することもできる例えば、特開2004-153125号公報。上記有機下層膜は、組成物溶液を用い、フォトレジスト組成物と同様にスピンコート法等で被加工体上に形成することが可能である。スピンコート法等で有機下層膜を形成した後、有機溶剤を蒸発させるためベークをすることが望ましい。ベーク温度は80~300°Cの範囲内で、ベーク時間は10~300秒の範囲内が好ましく用いられる。尚、特に限定されるものではなく、エッチング加工条件により異なるが、有機下層膜の厚さは5nm以上、特に20nm以上であり、50,000nm以下であることが好ましく、本発明に係るケイ素含有レジスト下層膜の厚さは1nm以上500nm以下であることが好ましく、より好ましくは300nm以下、更に好ましくは200nm以下である。また、フォトレジスト膜の厚さは1nm以上200nm以下であることが好ましい。3層レジスト法による本発明のネガ型パターン形成方法以上のような3層レジスト法による本発明のネガ型パターン形成方法は次の通りである図1参照。このプロセスにおいては、まず被加工体1上に有機下層膜2をスピンコートで作製する図1I-A。この有機下層膜2は、被加工体1をエッチングするときのマスクとして作用するので、エッチング耐性が高いことが望ましく、上層のケイ素含有レジスト下層膜とミキシングしないことが求められるため、スピンコートで形成した後に熱あるいは酸によって架橋することが望ましい。その上に本発明のケイ素含有レジスト下層膜形成用組成物を用いてケイ素含有レジスト下層膜3をスピンコート法で成膜し図1I-B、その上にフォトレジスト膜4をスピンコート法で成膜する図1I-C。尚、ケイ素含有レジスト下層膜3は、フォトレジスト膜4が露光された時に、該露光部に対応する前記ケイ素含有レジスト下層膜3の露光後の純水に対する接触角が40度以上70度未満となる組成物を用いて形成することができる。フォトレジスト膜4は、定法に従い、マスク5を用いて、フォトレジスト膜4に応じた光源P、例えばKrFエキシマレーザー光や、ArFエキシマレーザー光、F2レーザー光、あるいはEUV光を用いたパターン露光により、好ましくは、波長が10nm以上300nm以下の光リソグラフィー、電子線による直接描画、及びナノインプリンティングのいずれか、あるいはこれらの組み合わせによりパターン形成し図1I-D、個々のフォトレジスト膜に合わせた条件による加熱処理の後図1I-E、有機現像液による現像操作ネガ現像、その後必要に応じてリンスを行うことで、ネガ型のレジストパターン4aを得ることができる図1I-F。次に、このネガ型レジストパターン4aをエッチングマスクとして、フォトレジスト膜に対し、ケイ素含有レジスト下層膜3のエッチング速度が優位に高いドライエッチング条件、例えばフッ素系ガスプラズマによるドライエッチングでのエッチングを行う。結果としてレジスト膜のサイドエッチングによるパターン変化の影響を殆ど受けずに、ネガ型のケイ素含有レジスト下層膜パターン3aを得ることができる図1I-G。次に、上記で得たネガ型レジストパターン4aが転写されたネガ型ケイ素含有レジスト下層膜パターン3aを持つ基板に対し、有機下層膜2のエッチング速度が優位に高いドライエッチング条件、例えば酸素を含有するガスプラズマによる反応性ドライエッチングや、水素-窒素を含有するガスプラズマによる反応性ドライエッチングを行い、有機下層膜2をエッチング加工する。このエッチング工程によりネガ型の有機下層膜パターン2aが得られるが、同時に最上層のフォトレジスト膜は、通常失われる図1I-H。更に、ここで得られたネガ型有機下層膜パターン2aをエッチングマスクとして、被加工体1のドライエッチング、例えば、フッ素系ドライエッチングや塩素系ドライエッチングを使用することで、被加工体1を精度よくエッチング加工し、被加工体1にネガ型パターン1aを転写することができる図1I-I。尚、上記の3層レジスト法によるプロセスにおいて、有機下層膜2の代わりにCVD法で形成された有機ハードマスクを適用することも可能である。その場合も、上記と同様の手順で被加工体の加工が可能である。ポジ型パターン形成方法ポジ型パターン形成方法1また、本発明では、被加工体上に塗布型有機下層膜材料を用いて有機下層膜を形成し、該有機下層膜の上に前記ケイ素含有レジスト下層膜形成用組成物を用いてケイ素含有レジスト下層膜を形成し、該ケイ素含有レジスト下層膜上に化学増幅型レジスト組成物を用いてフォトレジスト膜を形成し、加熱処理後に高エネルギー線で前記フォトレジスト膜を露光し、アルカリ現像液を用いて前記フォトレジスト膜の露光部を溶解させることによりポジ型パターンを形成し、該ポジ型パターンが形成されたフォトレジスト膜をマスクにして前記ケイ素含有レジスト下層膜にドライエッチングでパターン転写し、該パターンが転写された前記ケイ素含有レジスト下層膜をマスクにして前記有機下層膜をドライエッチングでパターン転写し、さらに該パターンが転写された有機下層膜をマスクにして前記被加工体にドライエッチングでパターンを転写することを特徴とするパターン形成方法を提供することができる所謂多層レジスト法。ポジ型パターン形成方法2また、本発明では、被加工体上に炭素を主成分とする有機ハードマスクをCVD法で形成し、該有機ハードマスクの上に上記ケイ素含有レジスト下層膜形成用組成物を用いてケイ素含有レジスト下層膜を形成し、該ケイ素含有レジスト下層膜上に化学増幅型レジスト組成物を用いてフォトレジスト膜を形成し、加熱処理後に高エネルギー線で前記フォトレジスト膜を露光し、アルカリ現像液を用いて前記フォトレジスト膜の露光部を溶解させることによりポジ型パターンを形成し、該ポジ型パターンが形成されたフォトレジスト膜をマスクにして前記ケイ素含有レジスト下層膜にドライエッチングでパターン転写し、該パターンが転写されたケイ素含有レジスト下層膜をマスクにして前記有機ハードマスクをドライエッチングでパターン転写し、さらに該パターンが転写された有機ハードマスクをマスクにして前記被加工体にドライエッチングでパターンを転写することを特徴とするパターン形成方法を提供することができる所謂多層レジスト法。本発明のレジスト下層膜を使用してポジ現像でパターンを形成すると、上記のように、CVD膜や有機下層膜の組み合わせを最適化することで、サイズ変換差を生じさせることなくフォトレジストで形成されたパターンを基板上に形成できる。また、前記フォトレジスト膜の露光において、前記露光されたフォトレジスト膜の未露光部に対応する前記ケイ素含有レジスト下層膜の部分の接触角の変化が、露光前と比較して10度以下であることが好ましい。このように、フォトレジスト膜の未露光部と、これに対応するケイ素含有レジスト下層膜の部分との接触角の差が10度以下であると、ポジ現像において密着性が良好であるため、微細なパターンを形成することができる。本発明のポジ型パターン形成方法において、フォトレジスト膜は、化学増幅型であり、アルカリの現像液を用いた現像によりポジ型のパターンを形成できるものであれば、特に限定されない。その他の成膜方法、被加工体、有機下層膜、有機ハードマスクについてはネガ型パターン形成方法で説明したものと同様とすることができる。ポジ型パターン形成方法では、フォトレジスト膜形成、加熱処理後に、露光を行い、アルカリ現像液を用いてアルカリ現像を行い、ポジ型のレジストパターンを得る。また、露光後にポストエクスポジュアーベークPEBを行うことが好ましい。当該アルカリ現像液としては、テトラメチルアンモニウムヒドロキシドTMAH等を使用することができる。3層レジスト法による本発明のポジ型パターン形成方法3層レジスト法による本発明のポジ型パターン形成方法は次の通りである図1参照。このプロセスにおいては、まず被加工体1上に有機下層膜2をスピンコートで作製する図1II-A。この有機下層膜2は、被加工体1をエッチングするときのマスクとして作用するので、エッチング耐性が高いことが望ましく、上層のケイ素含有レジスト下層膜とミキシングしないことが求められるため、スピンコートで形成した後に熱あるいは酸によって架橋することが望ましい。その上に本発明のケイ素含有レジスト下層膜形成用組成物を用いてケイ素含有レジスト下層膜3をスピンコート法で成膜し図1II-B、フォトレジスト膜4をスピンコート法で成膜する図1II-C。尚、ケイ素含有レジスト下層膜3は、フォトレジスト膜4が露光された時に、該露光部に対応する前記ケイ素含有レジスト下層膜3の露光後の純水に対する接触角が40度以上70度未満となる組成物を用いて形成することができる。フォトレジスト膜4は、定法に従い、フォトレジスト膜4に応じた光源、例えばKrFエキシマレーザー光や、ArFエキシマレーザー光、F2レーザー光、あるいはEUV光を用いたパターン露光により、好ましくは、波長が10nm以上300nm以下の光リソグラフィー、電子線による直接描画、及びナノインプリンティングのいずれか、あるいはこれらの組み合わせによりパターン形成し図1II-D、個々のフォトレジスト膜に合わせた条件による加熱処理の後図1II-E、アルカリ現像液による現像操作、その後必要に応じてリンスを行うことで、ポジ型のレジストパターン4bを得ることができる図1II-F。次に、このレジストパターン4bをエッチングマスクとして、フォトレジスト膜に対し、ケイ素含有レジスト下層膜3のエッチング速度が優位に高いドライエッチング条件、例えばフッ素系ガスプラズマによるドライエッチングでのエッチングを行う。結果としてレジスト膜のサイドエッチングによるパターン変化の影響を殆ど受けずに、ポジ型のケイ素含有レジスト下層膜パターン3bを得ることができる図1II-G。次に、上記で得たポジ型レジストパターンが転写されたポジ型ケイ素含有レジスト下層膜パターン3bを持つ基板に対し、有機下層膜2のエッチング速度が優位に高いドライエッチング条件、例えば酸素を含有するガスプラズマによる反応性ドライエッチングや、水素-窒素を含有するガスプラズマによる反応性ドライエッチングを行い、有機下層膜2をエッチング加工する。このエッチング工程によりポジ型の有機下層膜パターン2bが得られるが、同時に最上層のフォトレジスト膜は、通常失われる図1II-H。更に、ここで得られたポジ型有機下層膜パターン2bをエッチングマスクとして、被加工体1のドライエッチング、例えば、フッ素系ドライエッチングや塩素系ドライエッチングを使用することで、被加工体を精度よくエッチング加工し、被加工体1にポジ型パターン1bを転写することができる図1II-I。尚、上記の3層レジスト法によるプロセスにおいて、有機下層膜2の代わりにCVD法で形成された有機ハードマスクを適用することも可能である。その場合も、上記と同様の手順で被加工体1の加工が可能である。以下、合成例、比較合成例、実施例、及び比較例を示して本発明を具体的に説明するが、本発明はこれらの記載によって限定されるものではない。なお、下記例では質量を示し、分子量測定はGPCによって行った。成分Aの合成[合成例A-1]4-tertブトキシスチレン[モノマー101]27.3g、4-トリメトキシシリルスチレン[モノマー110]104.3g、MAIBジメチル-2,2′-アゾビスイソブチレート4.2gおよびPGMEAプロピレングリコールモノメチルエーテルアセテート100gでモノマー溶液を調製した。窒素雰囲気としたフラスコにPGMEA50gを入れ、撹拌しながら80°Cまで加熱した後、上記モノマー溶液を2時間かけて滴下した。次いで、重合液の温度を80°Cに保ち20時間撹拌を続けた後、加熱を止め室温まで冷却した。得られた重合液をPGMEA200gで希釈し、この溶液を撹拌した2000gのメタノールに滴下し、析出した高分子化合物を濾別した。得られた高分子化合物を600gのメタノールで2回洗浄し、50°Cで20時間真空乾燥して下記高分子化合物A-1を得た。この高分子化合物のGPCによる重量平均分子量Mwは、ポリスチレン換算で9,800、分散度Mw/Mnは1.91であった。13C-NMRで分析したところ、共重合組成比は、4-tertブトキシスチレン由来の単位/4-トリメトキシシリルスチレン由来の単位=26/74であった。A-1重合組成比:4-tertブトキシスチレン由来の単位/4-トリメトキシシリルスチレン由来の単位=26/74モル比分子量Mw:9,800分散度Mw/Mn:1.91[合成例A-2]~[合成例A-38]、[比較合成例A-39]~[比較合成例A-40]合成例A-1と同様の条件で表1に示してある重合性モノマーを使用して[合成例A-2]~[合成例A-38]、[比較合成例A-39]~[比較合成例A-40]まで行い、表2~6に示されている目的物を得た。なお、[比較合成例A-39]は上記一般式1-1aで表わされる繰返し単位を含まず、また[比較合成例A-40]は上記一般式1-1bで表わされる繰返し単位を含まないため本発明のA成分とはならないものである。上記で用いた[モノマー101]~[モノマー107]、[モノマー110]~[モノマー118]を以下に示す。[合成例A-41]メタノール120g、メタンスルホン酸1g及び脱イオン水60gの混合物に上記合成例A-20で示されている重合性モノマーの組み合わせから得られたポリマーA-2025.3g、及び加水分解性化合物であるテトラメトキシシラン[K120]19.0gの混合物を添加し、24時間、室温で保持し、加水分解縮合させた。反応終了後、プロピレングリコールエチルエーテルPGEE100gを加え、副生アルコールを減圧で留去した。そこに、酢酸エチル1000ml及びPGEE300gを加え、水層を分液した。残った有機層に、イオン交換水100mlを加えて撹拌、静置、分液した。これを3回繰り返した。残った有機層を減圧で濃縮して高分子化合物A-41のPGEE溶液300gポリマー濃度10を得た。得られた溶液をイオンクロマトグラフでメタンスルホン酸イオンを分析したが、検出されなかった。このもののポリスチレン換算分子量を測定したところMw=25,100であった。[合成例A-42]メタノール120g、メタンスルホン酸1g及び脱イオン水60gの混合物に上記合成例A-20で示されている重合性モノマーの組み合わせから得られたポリマーA-2025.3g、及び加水分解性化合物であるトリメトキシメチルシラン[K121]17.0gの混合物を添加し、24時間、室温で保持し、加水分解縮合させた。反応終了後、プロピレングリコールエチルエーテルPGEE100gを加え、副生アルコールを減圧で留去した。そこに、酢酸エチル1000ml及びPGEE300gを加え、水層を分液した。残った有機層に、イオン交換水100mlを加えて撹拌、静置、分液した。これを3回繰り返した。残った有機層を減圧で濃縮して高分子化合物A-42のPGEE溶液300gポリマー濃度11を得た。得られた溶液をイオンクロマトグラフでメタンスルホン酸イオンを分析したが、検出されなかった。このもののポリスチレン換算分子量を測定したところMw=24,700であった。[合成例A-43]メタノール120g、マレイン酸2g及び脱イオン水60gの混合物に上記合成例A-20で示されている重合性モノマーの組み合わせから得られたポリマーA-2025.3g、及び加水分解性化合物であるホウ酸トリイソプロピル[K122]23.5gの混合物を添加し、24時間、室温で保持し、加水分解縮合させた。反応終了後、プロピレングリコールエチルエーテルPGEE300gを加え、反応溶媒および副生アルコールを減圧で留去して高分子化合物A-43のPGEE溶液300gポリマー濃度10を得た。このもののポリスチレン換算分子量を測定したところMw=18,300であった。[合成例A-44]イソプロピルアルコール120g、マレイン酸2g及び脱イオン水20gの混合物に上記合成例A-20で示されている重合性モノマーの組み合わせから得られたポリマーA-2025.3g、及び加水分解性化合物であるチタンビスエチルアセトナトジイソプロポキシド[K123]42.5gの混合物を添加し、24時間、室温で保持し、加水分解縮合させた。反応終了後、プロピレングリコールエチルエーテルPGEE400gを加え、反応溶媒および副生アルコールを減圧で留去して高分子化合物A-44のPGEE溶液400gポリマー濃度10を得た。このもののポリスチレン換算分子量を測定したところMw=22,600であった。[合成例A-45]イソプロピルアルコール120g、アセチルアセトン30g、マレイン酸2g及び脱イオン水20gの混合物に上記合成例A-20で示されている重合性モノマーの組み合わせから得られたポリマーA-2025.3g、及び加水分解性化合物であるゲルマニウムテトラプロポキシド[K124]38.6gの混合物を添加し、24時間、室温で保持し、加水分解縮合させた。反応終了後、プロピレングリコールエチルエーテルPGEE450gを加え、反応溶媒および副生アルコールを減圧で留去して高分子化合物A-45のPGEE溶液420gポリマー濃度10を得た。このもののポリスチレン換算分子量を測定したところMw=27,400であった。[合成例A-46]メタノール120g、マレイン酸2g及び脱イオン水60gの混合物に上記合成例A-20で示されている重合性モノマーの組み合わせから得られたポリマーA-2025.3g、及び加水分解性化合物である五酸化ニリン[K125]8.9gの混合物を添加し、24時間、室温で保持し、加水分解縮合させた。反応終了後、プロピレングリコールエチルエーテルPGEE300gを加え、反応溶媒および副生アルコールを減圧で留去して高分子化合物A-46のPGEE溶液340gポリマー濃度10を得た。このもののポリスチレン換算分子量を測定したところMw=20,100であった。[合成例A-47]イソプロピルアルコール50g、マレイン酸2g及び脱イオン水20gの混合物に上記合成例A-20で示されている重合性モノマーの組み合わせから得られたポリマーA-2025.3g、加水分解性化合物であるアルミニウムアセチルアセトナート[K126]40.5g、及びアセチルアセトン100gの混合物を添加し、24時間、室温で保持し、加水分解縮合させた。反応終了後、プロピレングリコールエチルエーテルPGEE350gを加え、反応溶媒および副生アルコールを減圧で留去して高分子化合物A-47のPGEE溶液320gポリマー濃度10を得た。このもののポリスチレン換算分子量を測定したところMw=30,600であった。上記で用いた[K120]~[K126]、[K130]~[K135]を以下に示す。成分Bの合成[合成例B-1]メタノール120g、70硝酸1g及び脱イオン水60gの混合物にフェニルトリメトキシシラン[K130]5.0g、メチルトリメトキシシラン[K131]3.4g、及びテトラメトキシシラン[K132]68.5gの混合物を添加し、12時間、40°Cに保持し、加水分解縮合させた。反応終了後、PGEE300gを加え、副生アルコールおよび過剰の水を減圧で留去して、ケイ素含有化合物B-1のPGEE溶液300gポリマー濃度10を得た。得られた溶液をイオンクロマトグラフで硝酸イオンを分析したが、検出されなかった。このもののポリスチレン換算分子量を測定したところMw=2,400であった。[合成例B-2]~[合成例B-8]合成例B-1と同様の条件で表7に示してある加水分解性モノマーを使用して[合成例B-2]から[合成例B-8]まで行い、それぞれ目的物を得た。なお、[合成例B-4]、[合成例B-8]は上記一般式3に由来する構成単位のモル比が50モル未満のB成分である。[実施例、比較例]上記合成例で得られたA成分としての高分子化合物A-1~A-47、B成分としてのケイ素含有化合物B-1~B-8、酸、熱架橋促進剤、溶剤、添加剤を表8~10に示す割合で混合し、0.1μmのフッ素樹脂製のフィルターで濾過することによって、ケイ素含有レジスト下層膜形成用組成物溶液をそれぞれ調製し、それぞれSol.1~64とした。TPSOH:水酸化トリフェニルスルホニウムTPSHCO3:炭酸モノトリフェニルスルホニウムTPSOx:シュウ酸モノトリフェニルスルホニウムTPSTFA:トリフルオロ酢酸トリフェニルスルホニウムTPSOCOPhNO3:安息香酸トリフェニルスルホニウムTPSH2PO4:リン酸モノトリフェニルスルホニウムTPSMA:マレイン酸モノトリフェニルスルホニウムTPSNf:ノナフルオロブタンスルホン酸トリフェニルスルホニウムQMAMA:マレイン酸モノテトラメチルアンモニウムQMATFA:トリフルオロ酢酸テトラメチルアンモニウムQBANO3:硝酸テトラブチルアンモニウムPh2ICl:塩化ジフェニルヨードニウム[接触角の測定]ケイ素含有レジスト下層膜の接触角:CA1ケイ素含有レジスト下層膜形成用組成物溶液Sol.1~64を塗布して240°Cで60秒間加熱して、膜厚35nmのケイ素含有レジスト下層膜Film1~64を作製し、純水との接触角CA1を測定した表11。ポジ現像用レジスト塗布、剥離後のケイ素含有レジスト下層膜の接触角:CA2シリコンウエハー上に、ケイ素含有レジスト下層膜形成用組成物溶液Sol.1~64を塗布して240°Cで60秒間加熱して、膜厚35nmのケイ素含有レジスト下層膜Film1~64を作製した。更にその上に表16記載のArFレジスト溶液PR-1を塗布し、100°Cで60秒間ベークして膜厚100nmのフォトレジスト層を形成した。次いで、レジスト膜を全てプロピレングリコールモノメチルエーテルPGMEでリンス除去した後、ケイ素含有レジスト下層膜の露光後の膜を得た。これらについて、純水との接触角CA2を測定した表12。ネガ現像用レジスト塗布、剥離後のケイ素含有レジスト下層膜の接触角:CA3シリコンウエハー上に、ケイ素含有レジスト下層膜形成用組成物溶液Sol.1~64を塗布して240°Cで60秒間加熱して、膜厚35nmのケイ素含有レジスト下層膜Film1~64を作製した。その上に表20記載のネガ現像用ArFレジスト溶液PR-3を塗布し、100°Cで60秒間ベークして膜厚100nmのフォトレジスト層を形成した。更にフォトレジスト膜上に表17記載の液浸保護膜TC-1を塗布し90°Cで60秒間ベークし膜厚50nmの保護膜を形成した。次いで、液浸保護膜および上層レジスト膜を全てプロピレングリコールモノメチルエーテルPGMEでリンス除去し、ケイ素含有レジスト下層膜の未露光部と同等の膜を得た。これらについて、純水との接触角CA3を測定した表13。ネガ現像用レジスト塗布、露光、剥離後のケイ素含有レジスト下層膜の接触角:CA4シリコンウエハー上に、ケイ素含有レジスト下層膜形成用組成物溶液Sol.1~64を塗布して240°Cで60秒間加熱して、膜厚35nmのケイ素含有レジスト下層膜Film1~64を作製した。その上に表20記載のネガ現像用ArFレジスト溶液PR-3を塗布し、100°Cで60秒間ベークして膜厚100nmのフォトレジスト層を形成した。更にフォトレジスト膜上に表17記載の液浸保護膜TC-1を塗布し90°Cで60秒間ベークし膜厚50nmの保護膜を形成した。次いで、ArF液浸露光装置株ニコン製;NSR-S610Cで全面露光し、100°Cで60秒間ベークPEBし、30rpmで回転させながら現像ノズルから現像液として酢酸ブチルを3秒間吐出し、その後回転を止めてパドル現像を27秒間行い、ジイソアミルエーテルでリンス後スピンドライし、100°Cで20秒間ベークしてリンス溶剤を蒸発させた。残ったレジスト膜を全てPGMEでリンス除去した後、ケイ素含有レジスト下層膜の露光部の膜を得た。これらについて、純水との接触角CA4を測定した表14。露光前後のネガ現像用フォトレジスト膜の接触角表20記載のネガ現像用ArFレジスト溶液PR-3、PR-4を塗布し、100°Cで60秒間ベークして膜厚100nmのフォトレジスト膜を作製し、純水との接触角を測定した。次いで、同じレジスト膜をArF露光装置株ニコン製;NSR-S307Eで全面露光し、100°Cで60秒間ベークPEBして、ジイソアミルエーテルでリンス後スピンドライし、100°Cで20秒間ベークしてリンス溶剤を蒸発させて、酸脱離基が外れたネガ現像時のパターン部分に相当するArFレジスト膜を作製し、純水との接触角を測定した表15。ケイ素含有レジスト下層膜の接触角:CA1ポジ現像用レジスト塗布、剥離後のケイ素含有レジスト下層膜の接触角:CA2ネガ現像用レジスト塗布、剥離後のケイ素含有レジスト下層膜の接触角:CA3ネガ現像用レジスト塗布、露光、剥離後のケイ素含有レジスト下層膜の接触角:CA4露光前後のネガ現像用フォトレジスト膜の接触角ポジ型現像によるパターニング試験実施例1-1~52、比較例1-1~2シリコンウエハー上に、信越化学工業株製スピンオンカーボン膜ODL-50カーボン含有量80質量を膜厚200nmで形成した。その上にケイ素含有レジスト下層膜形成用組成物溶液Sol.11~64を塗布して240°Cで60秒間加熱して、膜厚35nmのケイ素含有レジスト下層膜Film11~64を作製した。続いて、ケイ素含有レジスト下層膜上に表16記載のポジ現像用ArFレジスト溶液PR-1を塗布し、110°Cで60秒間ベークして膜厚100nmのフォトレジスト層を形成した。更にフォトレジスト膜上に表17記載の液浸保護膜TC-1を塗布し90°Cで60秒間ベークし膜厚50nmの保護膜を形成した実施例1-1~52、比較例1-1~2。次いで、これらをArF液浸露光装置株ニコン製;NSR-S610C,NA1.30、σ0.98/0.65、35度ダイポール偏光照明、6ハーフトーン位相シフトマスクで露光し、100°Cで60秒間ベークPEBし、2.38質量テトラメチルアンモニウムヒドロキシドTMAH水溶液で30秒間現像し、43nm1:1のポジ型のラインアンドスペースパターンを得た。このパターニングにより、43nm1:1のポジ型のラインアンドスペースパターンを得た。この寸法を株日立ハイテクノロジーズ製電子顕微鏡CG4000でパターン倒れを、断面形状を株日立製作所製電子顕微鏡S-9380で測定した表18~19。表18~19に示されているように、ケイ素含有レジスト下層膜の接触角CA1とポジ現像用上層レジスト塗布、剥離後のケイ素含有レジスト下層膜の接触角CA2の間の変化量が10度以下であるケイ素含有レジスト下層膜をレジスト下層膜として使用したところ、ポジ現像では垂直形状のレジスト断面を得ることができた。そして、一般式1-1b成分を含有しないA成分を有する比較例1-2では、レジスト塗布時にA成分が流れてしまい、実質添加されていないのと同じ状態になりパターン倒れが発生した。ネガ型現像によるパターニング試験実施例2-1~52、比較例2-1シリコンウエハー上に、信越化学工業株製スピンオンカーボン膜ODL-50カーボン含有量80質量を膜厚200nmで形成した。その上にケイ素含有レジスト下層膜形成用組成物溶液Sol.11~63を塗布して240°Cで60秒間加熱して、膜厚35nmのケイ素含有レジスト下層膜Film11~63を作製した。続いて、ケイ素含有レジスト下層膜上に表20記載のネガ現像用ArFレジスト溶液PR-3を塗布し、100°Cで60秒間ベークして膜厚100nmのフォトレジスト層を形成した。フォトレジスト膜上に液浸保護膜TC-1を塗布し90°Cで60秒間ベークし膜厚50nmの保護膜を形成した実施例2-1~52、比較例2-1。次いで、ArF液浸露光装置株ニコン製;NSR-S610C,NA1.30、σ0.98/0.65、35度ダイポール偏光照明、6ハーフトーン位相シフトマスクで露光し、100°Cで60秒間ベークPEBし、30rpmで回転させながら現像ノズルから現像液として酢酸ブチルを3秒間吐出し、その後回転を止めてパドル現像を27秒間行い、ジイソアミルエーテルでリンス後スピンドライし、100°Cで20秒間ベークしてリンス溶剤を蒸発させた。このパターニングにより、43nm1:1のネガ型のラインアンドスペースパターンを得た。この寸法を株日立ハイテクノロジーズ製電子顕微鏡CG4000でパターン倒れを、断面形状を株日立製作所製電子顕微鏡S-4700で測定した表21~22。表21~22に示されているように、ネガ現像用上層レジスト塗布、剥離後のケイ素含有レジスト下層膜の接触角CA3とネガ現像用上層レジスト塗布、露光、剥離後のケイ素含有レジスト下層膜の接触角CA4との間の変化量が10度以上あるケイ素含有レジスト下層膜をレジスト下層膜として使用したところ、ネガ現像では垂直形状のレジスト断面を得ることができた。そして、パターン倒れのないことが認められた。一方、一般式1-1a成分を含有しないA成分、すなわち酸脱離基で置換された有機基を含まないA成分を有する比較例2-1のネガ現像では、接触角の変化量が小さくパターンの倒れが発生した。パターニング試験:現像液実施例3-1~6上記の実施例2で示された現像液酢酸ブチルの代わりに、以下に示したArFレジスト、現像液を用いて実施例2と同様手順で、43nm1:1のネガ型のラインアンドスペースパターンを得た実施例3-1~6。その結果を表23に示す。各種現像液を用いても断面が垂直形状を有するレジストパターンを得ることができた。パターンエッチング試験:ポジ現像パターン実施例4-1~52実施例1と同様にして、ケイ素含有レジスト下層膜Film11~62を作製し、このケイ素含有レジスト下層膜上に表16記載のポジ現像用ArFレジスト溶液PR-1を塗布し、110°Cで60秒間ベークして膜厚100nmのフォトレジスト膜を形成した。更にフォトレジスト膜上に表17記載の液浸保護膜TC-1を塗布し90°Cで60秒間ベークし膜厚50nmの保護膜を形成した実施例4-1~10、21~52。上記とは別に、ケイ素含有レジスト下層膜上に表16記載のポジ現像用ArFレジスト溶液PR-2を塗布し、110°Cで60秒間ベークして膜厚100nmのフォトレジスト膜を形成した実施例4-11~20。上記のようにして作製したポジ型現像によるレジストパターンをマスクにして、ケイ素含有レジスト下層膜の加工を、下記条件1でドライエッチングし、次いで下記条件2でドライエッチングし、スピンオンカーボン膜にパターンを転写することで行った。得られたパターンの断面形状を株日立製作所製電子顕微鏡S-9380で、パターンラフネスを株日立ハイテクノロジーズ製電子顕微鏡CG4000でそれぞれ形状を比較し表24~25にまとめた。1CHF3/CF4系ガスでのエッチング条件装置:東京エレクトロン株製ドライエッチング装置TeliusSPエッチング条件1:チャンバー圧力10PaUpper/LowerRFパワー500W/300WCHF3ガス流量50ml/minCF4ガス流量150ml/minArガス流量100ml/min処理時間40sec2O2/N2系ガスでのエッチング条件装置:東京エレクトロン株製ドライエッチング装置TeliusSPエッチング条件2:チャンバー圧力2PaUpper/LowerRFパワー1000W/300WO2ガス流量300ml/minN2ガス流量100ml/minArガス流量100ml/min処理時間30sec実施例4-1~50では、表24~25に示されているように現像後のレジスト形状、スピンオンカーボン膜加工後の断面形状およびパターンラフネスも良好であることが認められた。パターンエッチング試験:ネガ現像パターン実施例5-1~52実施例2と同様にして、ケイ素含有レジスト下層膜Film11~62を作製し、このケイ素含有レジスト下層膜上に表20記載のネガ現像用ArFレジスト溶液PR-3、PR-4を塗布し、110°Cで60秒間ベークして膜厚100nmのフォトレジスト膜を形成した。更にフォトレジスト膜上に表17記載の液浸保護膜TC-1を塗布し90°Cで60秒間ベークし膜厚50nmの保護膜を形成した実施例5-1~20、29~52。上記とは別に、ケイ素含有レジスト下層膜上に表20記載のネガ現像用ArFレジスト溶液PR-5を塗布し、110°Cで60秒間ベークして膜厚100nmのフォトレジスト膜を形成した実施例5-21~28。上記のようにして作製したネガ型現像によるレジストパターンをマスクにしてケイ素含有レジスト下層膜の加工を上記条件1でドライエッチングし、次いで上記条件2でドライエッチングし、スピンオンカーボン膜にパターンを転写することで行った。得られたパターンの断面形状を株日立製作所製電子顕微鏡S-9380で、パターンラフネスを株日立ハイテクノロジーズ製電子顕微鏡CG4000でそれぞれ形状を比較し表26~27にまとめた。実施例5-1~50では、表26~27に示されているように現像後のレジスト形状、スピンオンカーボン膜加工後の断面形状およびパターンラフネスも良好であることが認められた。以上説明したように、本発明では、ネガ現像において得られる親水性有機化合物で形成されるレジストパターンに適用できるだけでなく、従来のポジ現像で得られる疎水性化合物からなるレジストパターンにも適用できるケイ素含有レジスト下層膜形成用組成物、及びそれを用いたパターン形成方法を提供することができる。なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。"